(57)【要約】エンボス加工性とエンボス保持性とを十分に兼ね備えた加飾樹脂シート、意匠性に優れたエンボスが形成された樹脂成形体及びその製造方法を提供する。本発明に係る樹脂成形体の製造方法は、ポリオレフィン系樹脂を主成分として含有する型層を有する樹脂シートを準備し、型層の表面にエンボスが形成されるように樹脂シートにエンボスを形成する工程と、樹脂シートのＪＩＳ  Ｋ６２５１（２００４年度版）に準拠して測定される２００℃における１００％モジュラスが０．０２ＭＰａ以上となるように、エンボスが形成された型層を架橋する工程と、得られた樹脂シート（１０）を、射出成形金型（２０）内において、型層の表面（１１）が溶融樹脂（３０）の射出される側を向くよう配置する工程と、射出成形金型（２０）内において型層の表面（１１）側に溶融樹脂（３０）を射出して樹脂成形体を成形する工程と、樹脂成形体と型層とを分離する工程と、を含む。
2012046531.tif 000002
【特許請求の範囲】
【請求項１】
ポリオレフィン系樹脂を主成分として含有する型層を有する樹脂シートを準備し、前記型層の表面にエンボスが形成されるように前記樹脂シートに前記エンボスを形成するエンボス形成工程と、
前記樹脂シートのＪＩＳ  Ｋ６２５１（２００４年度版）に準拠して測定される２００℃における１００％モジュラスが０．０２ＭＰａ以上となるように、前記エンボスが形成された前記型層を架橋する架橋工程と、
前記架橋工程で得られた前記樹脂シートを、射出成形金型内において、前記型層の前記表面が溶融樹脂の射出される側を向くよう配置する配置工程と、
前記射出成形金型内において前記型層の前記表面側に溶融樹脂を射出して樹脂成形体を成形する成形工程と、
前記樹脂成形体と前記型層とを分離する分離工程と、
を含む
ことを特徴とする樹脂成形体の製造方法。
【請求項２】
前記架橋工程において、前記エンボスが形成された前記型層に、前記型層の前記表面側及び／又は前記型層の前記表面の反対側からエネルギー線を照射することにより、前記樹脂シートの前記１００％モジュラスが０．０２ＭＰａ以上となるように前記型層を架橋する
ことを特徴とする請求項１に記載された樹脂成形体の製造方法。
【請求項３】
前記エンボス形成工程において、準備される前記樹脂シートは、前記型層の前記表面側に積層された転写層をさらに有し、前記転写層の表面及び前記型層の前記表面にエンボスが形成されるように前記樹脂シートにエンボスを形成し、
前記分離工程において、前記樹脂成形体に接着した前記転写層と、前記型層とを分離する
ことを特徴とする請求項１又は２に記載された樹脂成形体の製造方法。
【請求項４】
前記エンボス形成工程において、ＪＩＳ  Ｂ０６０１−２００１に準拠して測定される十点平均粗さ（ＲｚＪＩＳ）が前記転写層の厚さより大きい前記エンボスを形成する
ことを特徴とする請求項３に記載された樹脂成形体の製造方法。
【請求項５】
前記転写層の厚さは、０．５〜１５０μｍである
ことを特徴とする請求項３又は４に記載された樹脂成形体の製造方法。
【請求項６】
前記転写層は、保護層及び／又は絵柄層を含む
ことを特徴とする請求項３乃至５のいずれかに記載された樹脂成形体の製造方法。
【請求項７】
前記エンボス形成工程において、準備される前記樹脂シートは、前記型層のみから構成され、前記型層の前記表面に前記エンボスを形成する
ことを特徴とする請求項１又は２に記載された樹脂成形体の製造方法。
【請求項８】
前記エンボス形成工程において、ＪＩＳ  Ｂ０６０１−２００１に準拠して測定される十点平均粗さ（ＲｚＪＩＳ）が１０〜４００μｍである前記エンボスを形成する
ことを特徴とする請求項１乃至７のいずれかに記載された樹脂成形体の製造方法。
【請求項９】
エンボスが形成された表面を有しポリオレフィン系樹脂を主成分として含有する型層を有し、
ＪＩＳ  Ｋ６２５１（２００４年度版）に準拠して測定される２００℃における１００％モジュラスが０．０２ＭＰａ以上である
ことを特徴とする加飾樹脂シート。
【請求項１０】
前記型層は、エネルギー線照射により架橋されている
ことを特徴とする請求項９に記載された加飾樹脂シート。
【請求項１１】
前記型層の前記表面側に積層された転写層をさらに有し、
前記転写層の表面にも前記型層の前記エンボスに対応するエンボスが形成されている
ことを特徴とする請求項９又は１０に記載された加飾樹脂シート。
【請求項１２】
前記エンボスは、ＪＩＳ  Ｂ０６０１−２００１に準拠して測定される十点平均粗さ（ＲｚＪＩＳ）が前記転写層の厚さより大きい
ことを特徴とする請求項１１に記載された加飾樹脂シート。
【請求項１３】
前記転写層の厚さは、０．５〜１５０μｍである
ことを特徴とする請求項１１又は１２に記載された加飾樹脂シート。
【請求項１４】
前記転写層は、保護層及び／又は絵柄層を含む
ことを特徴とする請求項１１乃至１３のいずれかに記載された加飾樹脂シート。
【請求項１５】
前記型層のみから構成される
ことを特徴とする請求項９又は１０に記載された加飾樹脂シート。
【請求項１６】
ＪＩＳ  Ｂ０６０１−２００１に準拠して測定される前記エンボスの十点平均粗さ（ＲｚＪＩＳ）が１０〜４００μｍである
ことを特徴とする請求項９乃至１５のいずれかに記載された加飾樹脂シート。
【請求項１７】
請求項９乃至１６のいずれかに記載の加飾樹脂シートを、射出成形金型内において、前記型層の前記表面が溶融樹脂の射出される側を向くよう配置する配置工程と、
前記射出成形金型内において前記型層の前記表面側に溶融樹脂を射出して樹脂成形体を成形する成形工程と、
前記樹脂成形体と前記型層とを分離する分離工程と、
を含む
ことを特徴とする樹脂成形体の製造方法。
【請求項１８】
請求項１乃至８及び１７のいずれかに記載の方法により製造され、エンボスが形成された表面を有する
ことを特徴とする樹脂成形体。
【発明の詳細な説明】
【技術分野】
【０００１】
本発明は、加飾樹脂シート、樹脂成形体及びその製造方法に関し、特に、加飾樹脂シートからの転写によりエンボスが形成された射出成形体の製造に関する。
【背景技術】
【０００２】
自動車の部品（例えば、内装材）や、ノートパソコン、携帯電話機等の家電製品の部品（例えば、筺体）には、射出成形により製造された樹脂成形体が主に使用されている。そして、このような樹脂成形体としては、その表面にエンボスを形成することにより意匠性を高めたものが好ましく使用される。【０００３】
従来、エンボスが形成された樹脂成形体を射出成形により製造する方法としては、例えば、内面にエッチングや彫刻によってエンボスが形成された射出成形金型を使用して射出成形を行う方法があった。【０００４】
しかしながら、このような特殊な射出成形金型を使用する方法においては、例えば、エンボスの形状が異なる多様な樹脂成形体を製造する場合に、各エンボス形状に対応する多様な金型を準備する必要があるため、多くの手間やコストがかかり、効率的な製造は困難であった。【０００５】
そこで、エンボスが形成された樹脂シートを射出成形金型内に配置して射出成形を行い、その後、形成された樹脂成形体から当該樹脂シートを剥離する方法が提案された（例えば、特許文献１、特許文献２）。
【先行技術文献】
【特許文献】
【０００６】
【特許文献１】特開昭６３−２２４９１８号公報
【特許文献２】特開平２−１０３１３６号公報
【発明の概要】
【発明が解決しようとする課題】
【０００７】
しかしながら、従来、射出成形金型内に配置される樹脂シートとして、その表面に所望のエンボスを容易に形成できる特性（以下、「エンボス加工性」という。）と、射出成形時の高温高圧下で当該エンボスを樹脂成形体に正確に転写できる特性（以下、「エンボス保持性」という。）と、を十分に兼ね備えたものはなかった。【０００８】
すなわち、エンボス保持性を向上させるためには、樹脂シートの耐熱性を向上させる必要があるが、一般に、樹脂シートの耐熱性を向上させると、その表面にエンボスを形成することが難しくなり、エンボス加工性が損なわれる。逆に、樹脂シートのエンボス加工性を向上させると、その耐熱性が低下するため、エンボス保持性が損なわれる。【０００９】
本発明は、上記課題に鑑みて為されたものであり、エンボス加工性とエンボス保持性とを十分に兼ね備えた加飾樹脂シート、意匠性に優れたエンボスが形成された樹脂成形体及びその製造方法を提供することを目的の一つとする。
【課題を解決するための手段】
【００１０】
上記課題を解決するための本発明の一実施形態に係る樹脂成形体の製造方法は、ポリオレフィン系樹脂を主成分として含有する型層を有する樹脂シートを準備し、前記型層の表面にエンボスが形成されるように前記樹脂シートに前記エンボスを形成するエンボス形成工程と、前記樹脂シートのＪＩＳ  Ｋ６２５１（２００４年度版）に準拠して測定される２００℃における１００％モジュラスが０．０２ＭＰａ以上となるように、前記エンボスが形成された前記型層を架橋する架橋工程と、前記架橋工程で得られた前記樹脂シートを、射出成形金型内において、前記型層の前記表面が溶融樹脂の射出される側を向くよう配置する配置工程と、前記射出成形金型内において前記型層の前記表面側に溶融樹脂を射出して樹脂成形体を成形する成形工程と、前記樹脂成形体と前記型層とを分離する分離工程と、を含むことを特徴とする。本発明によれば、意匠性に優れたエンボスが形成された樹脂成形体の製造方法を提供することができる。【００１１】
また、前記架橋工程において、前記エンボスが形成された前記型層に、前記型層の前記表面側及び／又は前記型層の前記表面の反対側からエネルギー線を照射することにより、前記樹脂シートの前記１００％モジュラスが０．０２ＭＰａ以上となるように前記型層を架橋することとしてもよい。【００１２】
また、前記エンボス形成工程において、準備される前記樹脂シートは、前記型層の前記表面側に積層された転写層をさらに有し、前記転写層の表面及び前記型層の前記表面にエンボスが形成されるように前記樹脂シートにエンボスを形成し、前記分離工程において、前記樹脂成形体に接着した前記転写層と前記型層とを分離することとしてもよい。この場合、前記エンボス形成工程において、ＪＩＳ  Ｂ０６０１−２００１に準拠して測定される十点平均粗さ（ＲｚＪＩＳ）が前記転写層の厚さより大きい前記エンボスを形成することとしてもよい。また、前記転写層の厚さは、０．５〜１５０μｍであることとしてもよい。また、前記転写層は、保護層及び／又は絵柄層を含むこととしてもよい。また、前記エンボス形成工程において、準備される前記樹脂シートは、前記型層のみから構成され、前記型層の前記表面に前記エンボスを形成することとしてもよい。【００１３】
また、前記エンボス形成工程において、ＪＩＳ  Ｂ０６０１−２００１に準拠して測定される十点平均粗さ（ＲｚＪＩＳ）が１０〜４００μｍである前記エンボスを形成することとしてもよい。【００１４】
上記課題を解決するための本発明の一実施形態に係る加飾樹脂シートは、エンボスが形成された表面を有しポリオレフィン系樹脂を主成分として含有する型層を有し、ＪＩＳ  Ｋ６２５１（２００４年度版）に準拠して測定される２００℃における１００％モジュラスが０．０２ＭＰａ以上であることを特徴とする。本発明によれば、エンボス加工性とエンボス保持性とを十分に兼ね備えた加飾樹脂シートを提供することができる。【００１５】
また、前記型層は、エネルギー線照射により架橋されていることとしてもよい。また、前記いずれかの加飾樹脂シートは、前記型層の前記表面側に積層された転写層をさらに有し、前記転写層の表面にも前記型層の前記エンボスに対応するエンボスが形成されていることとしてもよい。この場合、前記エンボスは、ＪＩＳ  Ｂ０６０１−２００１に準拠して測定される十点平均粗さ（ＲｚＪＩＳ）が前記転写層の厚さより大きいこととしてもよい。また、前記転写層の厚さは、０．５〜１５０μｍであることとしてもよい。また、前記転写層は、保護層及び／又は絵柄層を含むこととしてもよい。また、前記加飾樹脂シートは、前記型層のみから構成されることとしてもよい。【００１６】
また、前記いずれかの加飾樹脂シートは、ＪＩＳ  Ｂ０６０１−２００１に準拠して測定される前記エンボスの十点平均粗さ（ＲｚＪＩＳ）が１０〜４００μｍであることとしてもよい。【００１７】
上記課題を解決するための本発明の一実施形態に係る樹脂成形体の製造方法は、前記いずれかの加飾樹脂シートを、射出成形金型内において、前記型層の前記表面が溶融樹脂の射出される側を向くよう配置する配置工程と、前記射出成形金型内において前記型層の前記表面側に溶融樹脂を射出して樹脂成形体を成形する成形工程と、前記樹脂成形体と前記型層とを分離する分離工程と、を含むことを特徴とする。本発明によれば、意匠性に優れたエンボスが形成された樹脂成形体の製造方法を提供することができる。【００１８】
上記課題を解決するための本発明の一実施形態に係る樹脂成形体は、前記いずれかの方法により製造され、エンボスが形成された表面を有することを特徴とする。本発明によれば、意匠性に優れたエンボスが形成された樹脂成形体を提供することができる。
【発明の効果】
【００１９】
本発明によれば、エンボス加工性とエンボス保持性とを十分に兼ね備えた加飾樹脂シート、意匠性に優れたエンボスが形成された樹脂成形体及びその製造方法を提供することができる。
【図面の簡単な説明】
【００２０】
【図１】本発明の一実施形態に係る加飾樹脂シートの一例についての断面図である。
【図２】本発明の一実施形態に係る樹脂成形体の製造方法において、射出成形金型に加飾樹脂シートを配置する様子を示す断面図である。
【図３】本発明の一実施形態に係る樹脂成形体の製造方法において、内部に加飾樹脂シートが配置された射出成形金型を示す断面図である。
【図４】本発明の一実施形態に係る樹脂成形体の製造方法において、加飾樹脂シートが配置された射出成形金型の内部に溶融した樹脂が射出された様子を示す断面図である。
【図５】本発明の一実施形態に係る樹脂成形体の製造方法において、射出成形金型から取り出された、加飾樹脂シートが接着した樹脂成形体を示す断面図である。
【図６】本発明の一実施形態に係る樹脂成形体の製造方法において、加飾樹脂シートが剥離（分離）された樹脂成形体を示す断面図である。
【図７】本発明の一実施形態に係る加飾樹脂シートの他の例についての断面図である。
【図８】図７に示す加飾樹脂シートの製造に使用される樹脂シートの一例についての断面図である。
【図９】本発明の一実施形態に係る樹脂成形体の製造方法において、射出成形金型から取り出された、転写層を有する加飾樹脂シートが接着した樹脂成形体を示す断面図である。
【図１０】本発明の一実施形態に係る樹脂成形体の製造方法において、加飾樹脂シートの型層が剥離（分離）され、転写層が転写された樹脂成形体の一例を示す断面図である。
【図１１】本発明の一実施形態に係る実施例１〜１３において、加飾樹脂シートの製造及びこれを使用した射出成形を行った結果を示す説明図である。
【図１２】本発明の一実施形態に係る比較例１〜１４において、加飾樹脂シートの製造及びこれを使用した射出成形を行った結果を示す説明図である。
【図１３】本発明の一実施形態に係る実施例１４〜１９及び比較例１５において、加飾樹脂シートの製造及びこれを使用した射出成形を行った結果を示す説明図である。
【図１４】本発明の一実施形態に係る実施例１〜１９及び比較例１〜１５において使用した成形樹脂及びその射出成形条件を示す説明図である。
【図１５】本発明の一実施形態に係る実施例２０〜２３及び比較例１６において、加飾樹脂シートの製造及びこれを使用した射出成形を行った結果を示す説明図である。
【図１６Ａ】本発明の一実施形態に係る実施例３において製造された樹脂成形体の表面を観察した結果の一例を示す説明図である。
【図１６Ｂ】本発明の一実施形態に係る比較例２において製造された樹脂成形体の表面を観察した結果の一例を示す説明図である。
【図１６Ｃ】本発明の一実施形態に係る比較例７において製造された樹脂成形体の表面を観察した結果の一例を示す説明図である。
【図１７】本発明の一実施形態に係る実施例２４〜３７及び比較例１７〜１９において、加飾樹脂シートの製造及びこれを使用した射出成形を行った結果を示す説明図である。
【図１８】本発明の一実施形態に係る実施例３８〜４１及び比較例２０において、加飾樹脂シートの製造及びこれを使用した射出成形を行った結果を示す説明図である。
【図１９Ａ】本発明の一実施形態に係る実施例２９において製造された樹脂成形体の表面を観察した結果の一例を示す説明図である。
【図１９Ｂ】本発明の一実施形態に係る比較例１７において製造された樹脂成形体の表面を観察した結果の一例を示す説明図である。
【発明を実施するための形態】
【００２１】
以下に、本発明の一実施形態について説明する。なお、本発明は、本実施形態に限られるものではない。
【００２２】
本実施形態に係る加飾樹脂シート（以下、「加飾シート」という。）は、エンボスが形成された表面（以下、「エンボス面」という。）を有する樹脂製のシートであり、射出成形において当該エンボスを樹脂成形体の表面に転写するために使用される射出成形時エンボス転写用加飾樹脂シートである。
【００２３】
すなわち、加飾シートは、射出成形金型内において、そのエンボス面がキャビティ側（溶融樹脂の射出される側）を向くように配置され、当該エンボス面は、射出された溶融樹脂の表面に高温高圧で押し付けられ、その結果、当該エンボス面に対応するエンボスが形成された樹脂成形体が得られる。
【００２４】
そこで、本発明に係る加飾シートは、射出成形という特殊な用途に特化して、意匠性に優れたエンボスが形成されたエンボス面を有するための優れたエンボス加工性と、射出成形時の高温高圧下で当該意匠性に優れたエンボスを樹脂成形体に正確に転写するための優れたエンボス保持性と、を兼ね備えている。さらに、この加飾シートは、射出成形時の離型性にも優れている。
【００２５】
加飾シートは、ポリオレフィン系樹脂を主成分として含有する樹脂層（以下、「型層」という。）を有し、当該型層はエンボス面を有する。型層のエンボス面は、当該型層の一方側の表面であって、エンボスが形成された表面である。
【００２６】
加飾シートは、エンボスが形成された表面（エンボス面）を有しポリオレフィン系樹脂を主成分として含有する型層を有し、ＪＩＳ  Ｋ６２５１（２００４年度版）に準拠して測定される２００℃における１００％モジュラスが０．０２ＭＰａ以上のシートである。
【００２７】
ここで、加飾シートの１００％モジュラスは、ＪＩＳ  Ｋ６２５１（２００４年度版）に準拠した方法により、２００℃にて当該加飾シートの引張試験を行ったときの、引張伸びが１００％における引張応力である。
【００２８】
加飾シートの１００％モジュラスが０．０２ＭＰａ以上であることにより、当該加飾シートは、射出成形時の高温高圧下においても極めて優れたエンボス保持性を発揮することができる。したがって、この加飾シートを使用した射出成形によれば、意匠性に優れたエンボスが形成された樹脂成形体の効率的な製造を実現することができる。
【００２９】
なお、加飾シートの１００％モジュラスの上限値は、特に限られないが、例えば、当該加飾シートの１００％モジュラスは０．０２ＭＰａ以上、５ＭＰａ以下とすることができる。また、加飾シートの１００％モジュラスは、０．０４ＭＰａ以上であることが好ましく、０．０８ＭＰａ以上であることがさらに好ましい。
【００３０】
加飾シートの０．０２ＭＰａ以上の１００％モジュラスは、後述するように、型層（少なくとも当該型層のエンボス面に含有されるポリオレフィン系樹脂）を架橋することにより達成される。型層の架橋としては、例えば、エネルギー線照射による架橋（エネルギー線架橋）が挙げられる。
【００３１】
エネルギー線は、樹脂（少なくともポリオレフィン系樹脂）に新たな架橋構造を形成し、樹脂シート（少なくとも型層）に適度なゴム弾性を付与するものであれば特に限られず、例えば、電子線，γ線、紫外線及び可視光線からなる群より選択される１種以上を使用することができ、好ましくは電子線を使用することができる。
【００３２】
また、本発明の目的を達成するものであれば、架橋反応はエネルギー線照射に限らず、化学架橋等の他の架橋方法によっても構わない。すなわち、例えば、エネルギー線架橋及び／又は化学架橋により、０．０２ＭＰａ以上の１００％モジュラスを達成することとしてもよい。化学架橋としては、例えば、過酸化物架橋及び／又はシラン架橋を使用することができる。
【００３３】
過酸化物架橋においては、樹脂に過酸化物を添加し、当該過酸化物を熱分解させることにより生じるフリーラジカルにより、当該樹脂を架橋する。シラン架橋においては、樹脂をシラン化合物でグラフトし、水分と接触させることにより、当該樹脂を架橋する。
【００３４】
加飾シートの１００％モジュラスが０．０２ＭＰａ以上となるような架橋は、例えば、エネルギー線照射により行う場合、当該エネルギー線照射の条件（照射線量等）を調整することにより達成される。また、化学架橋を行う場合には、当該化学架橋の反応条件を調整すればよい。なお、エネルギー線照射による架橋と化学架橋とを併用することとしてもよい。１００％モジュラスが０．０２ＭＰａ以上となる架橋条件は、例えば、複数の架橋条件と、当該複数の架橋条件の各々で得られる加飾シートの１００％モジュラスとの相関関係を検討することにより決定することができる。すなわち、例えば、型層を構成する樹脂の組成及び／又はエネルギー線の照射条件（加速電圧、照射線量等）を変化させた場合に、得られる加飾シートの１００％モジュラスがどのように変化するかを検討することにより、当該加飾シートの１００％モジュラスが０．０２ＭＰａ以上となるような架橋の条件を決定することができる。
【００３５】
加飾シートにおいては、例えば、型層は、エネルギー線照射により架橋されたポリオレフィン系樹脂を含有するエンボス面を有することとしてもよい。すなわち、この場合、加飾シートは、ＪＩＳ  Ｋ６２５１（２００４年度版）に準拠して測定される２００℃における１００％モジュラスが０．０２ＭＰａ以上の樹脂シートであって、ポリオレフィン系樹脂を主成分として含有する型層を有し、当該型層は、エンボスが形成されるとともにエネルギー線照射により架橋された当該ポリオレフィン系樹脂を含有する表面を有する。
【００３６】
この加飾シートの型層は、ポリオレフィン系樹脂を主成分として含有することにより、優れたエンボス加工性を有するとともに、エネルギー線照射により当該ポリオレフィン系樹脂に形成された架橋構造に基づくゴム弾性を獲得し、高温高圧でも優れたエンボス保持性を発揮することができる。
【００３７】
すなわち、この場合、加飾シートの製造においては、エネルギー線の照射により架橋反応を起こす熱可塑性樹脂であるポリオレフィン系樹脂が使用される。そして、このポリオレフィン系樹脂に対するエネルギー線の照射により、当該ポリオレフィン系樹脂に新たな架橋構造が形成され、加飾シートに適度なゴム弾性が付与される。
【００３８】
なお、加飾シートの型層がポリオレフィン系樹脂を主成分として含有するとは、当該型層に含有される樹脂成分の全体に対する、当該ポリオレフィン系樹脂の含有量が５０重量％以上であることをいう。
【００３９】
型層におけるポリオレフィン系樹脂の含有量は、５０重量％以上であれば特に限られないが、例えば、７０重量％以上であることとしてもよく、８０重量％以上であることとしてもよい。型層におけるポリオレフィン系樹脂の含有量を高めることにより、加飾シートのエンボス加工性及びエンボス保持性を効果的に高めることができる。
【００４０】
加飾シートに含まれるエネルギー線照射により架橋されたポリオレフィン系樹脂は、エネルギー線の照射により形成された架橋構造を含むものであれば特に限られない。
【００４１】
ここで、ポリオレフィン系樹脂は、アルケン（一般式：ＣｎＨ２ｎ（ｎは２以上の整数））を主成分として含む合成樹脂である。ポリオレフィン系樹脂は、アルケン以外のモノマーを共重合成分又はグラフト成分として含むこととしてもよい。
【００４２】
ポリオレフィン系樹脂は、例えば、ポリオレフィン系エラストマー（例えば、ポリエチレン及び／又はポリプロピレンをハードセグメントとして含むポリオレフィン系エラストマー）、エチレンを主成分として含むモノマーを重合して得られるポリエチレン系樹脂、及びプロピレンを主成分として含むモノマーを重合して得られるポリプロピレン系樹脂からなる群より選択される１種以上であることとしてもよい。すなわち、この場合、加飾シートの型層は、例えば、エネルギー線で架橋されたポリオレフィン系エラストマー、ポリエチレン系樹脂及びポリプロピレン系樹脂からなる群より選択される１種以上を主成分として含有する。
【００４３】
ポリオレフィン系エラストマーは、カレンダー成形、押出成形等の方法による加飾シートの型層の成形に使用できるものであれば特に限られず、例えば、ポリエチレンやポリプロピレン等のオレフィン系ハードセグメントと、ブタジエン系、スチレン−ブタジエン系、エチレン−プロピレン系等のソフトセグメントと、のブレンドを動的架橋して得られる動的架橋ポリオレフィン系熱可塑性エラストマー（動的架橋ＴＰＯ）、ポリエチレンやポリプロピレン等のオレフィン系ハードセグメントのモノマーと、ブタジエン系、スチレン−ブタジエン系、エチレン−プロピレン系等のソフトセグメントのモノマーと、を多段重合して得られるリアクターポリオレフィン系熱可塑性エラストマー（リアクターＴＰＯ）、ポリエチレンやポリプロピレン等のオレフィン系ハードセグメントである１種以上のポリマーと、ブタジエン系、スチレン−ブタジエン系、エチレン−プロピレン系等のソフトセグメントである１種以上のポリマーと、を物理的に分散させて得られるブレンド型ポリオレフィン系熱可塑性エラストマー（ブレンド型ＴＰＯ）からなる群より選択される１種以上である。なお、ハードセグメントは、樹脂的性質を備えるポリマー又はポリマー部分であり、ソフトセグメントは、ゴム的性質を備えるポリマー又はポリマー部分である。
【００４４】
ポリエチレン系樹脂は、カレンダー成形、押出成形等の方法による加飾シートの型層の成形に使用できるものであれば特に限られず、例えば、低分子量ポリエチレン樹脂、低密度ポリエチレン樹脂、中密度ポリエチレン樹脂、高密度ポリエチレン樹脂、超高分子量ポリエチレン樹脂、線状低密度ポリエチレン樹脂からなる群より選択される１種以上である。ポリプロピレン系樹脂は、カレンダー成形、押出成形等の方法による加飾シートの型層の成形に使用できるものであれば特に限られず、例えば、アイソタクチック構造、シンジオタクチック構造、アタクチック構造等、任意の分子構造を有するものを使用することができる。ポリプロピレン系樹脂は、ホモポリマーであってもよく、また、ランダムコポリマーやブロックコポリマー（例えば、エチレンやブテン−１を分子鎖中に含むもの）であってもよい。
【００４５】
加飾シートの型層は、さらに他の樹脂を含むこととしてもよい。他の樹脂の種類及び含有量は、加飾シートのエンボス加工性及びエンボス保持性（特に、耐熱性）を損なわない範囲であれば特に限られない。すなわち、他の樹脂としては、例えば、主成分であるポリオレフィン系樹脂とは異なる種類の熱可塑性樹脂を好ましく使用することができる。より具体的に、他の樹脂としては、例えば、ポリスチレン系樹脂、ポリ塩化ビニル系樹脂、アクリル系樹脂、ポリエステル系樹脂、ポリカーボネート系樹脂、ポリアミド系樹脂及び熱可塑性エラストマーからなる群より選択される１種以上を使用することができ、エネルギー線架橋及び化学架橋が可能であるポリスチレン系樹脂及びポリ塩化ビニル系樹脂の一方又は両方を好ましく使用することができる。なお、他の樹脂もまた、エネルギー線の照射及び／又は化学架橋により架橋可能であることが好ましいが、必ずしもこれに限られない。
【００４６】
加飾シートの型層は、添加剤をさらに含むこととしてもよい。添加剤は、加飾シートのエンボス加工性及びエンボス保持性を損なわない範囲であれば特に限られず、例えば、一般的に熱可塑性樹脂に添加される添加剤を使用することができる。すなわち、添加剤としては、例えば、架橋補助剤、安定剤、酸化防止剤、紫外線吸収剤、可塑剤、滑剤、帯電防止剤及び充填材からなる群より選択される１種以上を使用することができる。
【００４７】
エネルギー線架橋を行う場合、架橋補助剤は、エネルギー線照射によって架橋反応を促進するものであれば特に限られず、例えば、単不飽和化合物又は複不飽和化合物を使用することができる。化学架橋を行う場合、架橋補助剤は、化学的な架橋反応を促進するものであれば特に限られず、例えば、シラン架橋においては錫触媒、チタン触媒、アルミニウム触媒等の架橋触媒を使用することができる。
【００４８】
電子線照射を行う場合の架橋補助剤としては、例えば、１価又は多価アルコールのアクリレート（トリメチロールプロパントリアクリレート等）、１価又は多価アルコールのメタクリレート（トリメチロールプロパントリメタクリレート等）、ビニル系化合物（スチレン、ビニル−ベンゾイル等）、アリル化合物（トリアリルシアヌレート、トリアリルイソシアヌレート等）、硫黄、ｐ−キノンジオキシム、Ｎ−メチル−Ｎ，４−ジニトロソアニリン、ニトロベンゾール、ジフェニルグアニジン、トリメチロールプロパン−Ｎ，Ｎ´−ｍ−フェニレンジマレイミドからなる群より選択される１種以上を使用することができる。
【００４９】
加飾シートのエンボス面に形成されるエンボスの形状は、樹脂成形体の表面に転写されるべき凹凸を有する形状であれば特に限られないが、当該エンボスは、深さが比較的大きい凹凸を有し、樹脂成形体に優れた意匠性を付与するものであることが好ましい。
【００５０】
すなわち、例えば、ＪＩＳ  Ｂ０６０１−２００１に準拠して測定されるエンボスの十点平均粗さ（ＲｚＪＩＳ）が１０〜４００μｍであることが好ましく、２５〜２５０μｍであることがより好ましい。
【００５１】
ここで、十点平均粗さ（ＲｚＪＩＳ）とは、粗さ曲線からその平均線の方向に基準長さだけを抜き取り、この抜き取り部分の平均線から縦倍率の方向に測定した、最も高い山頂から５番目までの山頂の標高（Ｙｐ）の絶対値の平均値と、最も低い谷底から５番目までの谷底の標高（Ｙｖ）の絶対値の平均値と、の和を求め、この値をマイクロメートル（μｍ）で表したものをいう。
【００５２】
エンボス面に形成されたエンボスのＲｚＪＩＳが上述の範囲であることにより、加飾シートは、樹脂成形体に対して、十分な深さの三次元的な凹凸を有する意匠性に優れたエンボスを正確に付与することができる。
【００５３】
加飾シートの平均厚さは、特に限られないが、例えば、１００〜５００μｍとすることができる。加飾シートの平均厚さが１００〜５００μｍであることにより、例えば、そのエンボス面に形成されるエンボスが十分な深さの三次元的な凹凸を有することができ、その結果、樹脂成形体に意匠性に優れたエンボスを付与することができる。また、この場合、加飾シートは、射出成形時の高温高圧に耐えられる力学的強度を備えることができる。また、この加飾シートは、例えば、屈曲部分を有する樹脂成形体を射出成形するときに、当該屈曲部分に対して、十分に追従でき、当該屈曲部分にエンボスを正確に付与することができる。
【００５４】
また、加飾シートは、その平均厚さが１００〜５００μｍであり、且つそのエンボスの十点平均粗さ（ＲｚＪＩＳ）が１０〜４００μｍであることとしてもよい。この場合、加飾シートは、射出成形において、樹脂成形体の任意の形状の表面に追従し、当該表面に対して意匠性に優れたエンボスを正確に付与することができる。
【００５５】
加飾シートは、型層のみから構成される（すなわち、単一の型層から構成される）こととしてもよい。この場合、加飾シートは、エンボス面を有しポリオレフィン系樹脂を主成分として含有する型層のみから構成され、ＪＩＳ  Ｋ６２５１（２００４年度版）に準拠して測定される２００℃における１００％モジュラスが０．０２ＭＰａ以上である樹脂シートである。
【００５６】
また、加飾シートは、ポリオレフィン系樹脂を主成分として含有する型層のみから構成され、ＪＩＳ  Ｋ６２５１（２００４年度版）に準拠して測定される２００℃における１００％モジュラスが０．０２ＭＰａ以上である樹脂シートであって、当該型層は、エネルギー線照射により架橋された当該ポリオレフィン系樹脂を含有するエンボス面を有することとしてもよい。
【００５７】
すなわち、加飾シートは、エンボスが形成された表面を有し、エネルギー線照射により架橋されたポリオレフィン系樹脂を主成分として含有し、１００％モジュラスが０．０２ＭＰａ以上である、単一の樹脂層（型層のみ）から構成されるシートであることとしてもよい。
【００５８】
加飾シートが、複数の樹脂層が積層されて構成される積層シートではなく、単一の樹脂層（型層のみ）から構成されるシートであることにより、当該積層シートを射出成形に使用する場合に生じる問題（例えば、積層された複数の樹脂層間での物性の相違に基づく問題）を回避することができる。
【００５９】
また、加飾シートは、型層のみから構成されるものに限られず、当該型層の一方の表面側に積層された追加層をさらに有することとしてもよい。この場合、エンボスが形成される型層の表面は、当該型層の追加層側の表面であり、型層が追加層と接する場合には、当該型層の当該追加層と接する表面である。
【００６０】
追加層は、型層に加えて形成される樹脂層であれば特に限られず、例えば、それぞれ後述するような機能を有する保護層、絵柄層及び離型層からなる群より選択される１種以上の樹脂層を含むこととしてもよい。また、追加層は、後述するような機能を有する接着層をさらに有することとしてもよい。
【００６１】
加飾シートが追加層を有する場合、当該加飾シートは、後述するように、例えば、エンボス面を有する樹脂層（型層）と、当該樹脂層に積層された１つ以上の他の樹脂層（例えば、離型層、保護層及び絵柄層からなる群より選択される１種以上）（すなわち、追加層）と、を有する積層シートとすることができる。そのような積層シートを用いることにより、例えば、保護層、絵柄層等を射出成形により樹脂成形体に転写することができる。また、加飾シートは、必要に応じて、さらに積層シートの樹脂成形体に接する表面に接着層を有してもよい。
【００６２】
加飾シートは、例えば、型層の一方の表面側に積層された転写層をさらに有し、当該転写層の表面にも当該型層の当該表面（エンボス面）のエンボスに対応するエンボスが形成されていることとしてもよい。なお、この場合もまた、エンボスが形成される型層の表面は、当該型層の追加層側の表面であり、型層が追加層と接する場合には、当該型層の当該追加層と接する表面である。より具体的に、例えば、エンボスが形成される型層の表面は、当該型層の転写層側の表面であり、型層が転写層と接する場合には、当該型層の当該転写層と接する表面である。
【００６３】
ここで、転写層は、型層のエンボス面側に積層された樹脂層であって、射出成形により、当該型層から樹脂成形体に転写される樹脂層である。転写層は、加飾シートから樹脂成形体に転写される樹脂層であれば特に限られず、１つの樹脂層又は積層された複数の樹脂層から構成される。転写層の構成は、最終的に得られる樹脂成形体が備えるべき所望の特性（表面特性、デザイン等）に応じて任意に決定される。
【００６４】
転写層は、例えば、保護層及び／又は絵柄層を含むこととしてもよい。転写層が、積層された保護層及び絵柄層を含む場合、当該転写層は、型層のエンボス面上に積層された保護層と、当該保護層上に積層された当該絵柄層とを有することが好ましい。
【００６５】
保護層は、樹脂成形体のエンボスが形成された表面を保護するための樹脂層であれば特に限られない。転写層が保護層と他の樹脂層とを含む場合には、当該保護層は、樹脂成形体において、当該樹脂成形体に転写された転写層の最外層を構成することが好ましい。
【００６６】
加飾シートが保護層を含む転写層を有する場合、射出成形と同時に樹脂成形体の表面に当該保護層を形成することができる。この結果、樹脂成形体に好ましい特性（光沢、耐摩耗性、耐薬品性等）を付与することができる。
【００６７】
保護層を構成する樹脂は、樹脂成形体の表面を保護する当該保護層を実現するものであれば特に限られず、任意の１種以上の樹脂を使用することができる。保護層を構成する樹脂としては、例えば、アクリル系樹脂、ビニル系樹脂、ウレタン系樹脂、ポリエステル系樹脂、ポリプロピレン系樹脂、ポリエチレン系樹脂、ポリスチレン系樹脂、ポリカーボネート系樹脂、ビニロン系樹脂、アセテート系樹脂、ポリアミド系樹脂、シリコン系樹脂、フッ素系樹脂及びこれらの共重合樹脂からなる群より選択される１種以上を使用することができる。
【００６８】
絵柄層は、樹脂成形体のエンボスが形成された表面に、当該エンボスに加えてさらなる意匠性を付与する樹脂層であれば特に限られない。すなわち、絵柄層は、例えば、木目柄、石目柄、布目柄、文字、幾何学模様及びベタパターンからなる群より選択される１種以上の絵柄が形成された樹脂層である。転写層において、絵柄層は、並列して複数形成してもよい。また、絵柄層には、必要に応じて金属膜層を設けてもよい。この場合、金属膜層は、絵柄層の表面全体に形成してもよく、絵柄層の表面上にパターン状に形成してもよい。
【００６９】
加飾シートが絵柄層を含む転写層を有する場合、射出成形と同時に樹脂成形体の表面に当該絵柄層を形成することができる。この結果、意匠性に優れた樹脂成形体を確実に得ることができる。
【００７０】
絵柄層を構成する樹脂は、樹脂成形体の表面に意匠性を付与する当該絵柄層を実現するものであれば特に限られず、任意の１種以上の樹脂を使用することができる。絵柄層を構成する樹脂としては、例えば、ポリエステル系樹脂、アクリル系樹脂、ビニル系樹脂、硝化綿系樹脂、ウレタン系樹脂、塩化ゴム系樹脂、酢酸ビニル系樹脂及びこれらの共重合樹脂からなる群より選択される１種以上を使用することができる。また、絵柄層が金属膜層を含む場合、当該金属膜層を構成する材料は特に限られず、例えば、アルミニウム、クロム、銅、ニッケル、インジウム、錫及び酸化珪素からなる群より選択される１種以上を使用することができる。
【００７１】
転写層は、接着層を有することとしてもよい。すなわち、転写層は、例えば、保護層及び／又は絵柄層と接着層とを有することとしてもよい。接着層は、転写層と樹脂成形体との接着を促進する樹脂層である。このため、接着層は、加飾シートにおいて、転写層の最外層として形成される。すなわち、接着層は、射出成形において、樹脂成形体を構成する樹脂と接する樹脂層として形成される。
【００７２】
接着層を構成する樹脂は、転写層と樹脂成形体との接着を促進する当該接着層を実現するものであれば特に限られず、樹脂成形体を構成する樹脂との接着性に応じて、任意の１種以上の樹脂を使用することができる。接着層を構成する樹脂としては、例えば、アクリル系樹脂、ビニル系樹脂、ウレタン系樹脂、ポリエステル系樹脂、ポリプロピレン系樹脂、ポリエチレン系樹脂、ポリスチレン系樹脂、ポリカーボネート系樹脂、ビニロン系樹脂、アセテート系樹脂、ポリアミド系樹脂、塩素化ポリオレフィン系樹脂及びこれらの共重合樹脂からなる群より選択される１種以上を使用することができる。
【００７３】
転写層の厚さは、型層から樹脂成形体に転写される当該転写層を実現する範囲であれば特に限られないが、例えば、０．５〜１５０μｍであることとしてもよい。転写層の厚さが０．５μｍ以上であることにより、転写層を均一に形成することができ、転写層の厚さが１５０μｍ以下であることにより、当該転写層によってエンボスの形状が緩和されることなく、所望のエンボスを確実に得ることができる。転写層の厚さは、１〜１００μｍであることとしてもよく、３〜５０μｍであることとしてもよい。
【００７４】
転写層が保護層を含む場合、当該保護層の厚さは、樹脂成形体の表面を保護する当該保護層を実現する範囲であれば特に限られず、例えば、０．５μｍ〜５０μｍであることが好ましい。保護層の厚さが０．５μｍ〜５０μｍの範囲であることにより、当該保護層は、樹脂成形体の表面を保護する機能を十分に発揮し、且つ優れたエンボス加工性を実現することができる。
【００７５】
転写層が絵柄層を含む場合、当該絵柄層の厚さは、樹脂成形体の表面に意匠性を付与する当該絵柄層を実現する範囲であれば特に限られず、例えば、０．５μｍ〜５０μｍであることが好ましい。絵柄層の厚さが０．５μｍ〜５０μｍであることにより、樹脂成形体の表面に十分な意匠性を付与することができ、且つ優れたエンボス加工性を実現することができる。
【００７６】
また、絵柄層が金属膜層を含む場合、当該金属膜層の厚さは、例えば、１５０Å〜１２００Åであることが好ましい。金属膜層の厚さが１５０Å〜１２００Åであることにより、樹脂成形体の表面に十分な意匠性を付与することができ、且つクラックの発生を効果的に回避することができる。
【００７７】
転写層が接着層を含む場合、当該接着層の厚さは、当該転写層と樹脂成形体との接着を促進する当該接着層を実現する範囲であれば特に限られず、例えば、０．５μｍ〜５０μｍであることが好ましい。接着層の厚さが０．５μｍ〜５０μｍであることにより、当該接着層と樹脂成形体との十分な密着を確実に実現することができる。
【００７８】
転写層を有する加飾シートのエンボスは、ＪＩＳ  Ｂ０６０１−２００１に準拠して測定される十点平均粗さ（ＲｚＪＩＳ）が当該転写層の厚さより大きいこととしてもよい。すなわち、例えば、加飾シートの転写層の表面（当該加飾シートの最外表面）に形成されたエンボスの十点平均粗さ（ＲｚＪＩＳ）及び／又は型層の表面（転写層の最内表面側の型層のエンボス面）に形成されたエンボスの十点平均粗さ（ＲｚＪＩＳ）が、転写層の厚さより大きいこととしてもよく、当該転写層の当該表面及び当該型層の当該表面の両方のエンボスの十点平均粗さ（ＲｚＪＩＳ）が、転写層の厚さより大きいこととしてもよい。エンボスの十点平均粗さ（ＲｚＪＩＳ）が転写層の厚さより大きいことにより、加飾シートは、意匠性に優れた深い当該エンボスを樹脂成形体に転写することができる。
【００７９】
また、加飾シートは、厚さが０．５〜１５０μｍの転写層を有し、且つそのエンボスの十点平均粗さ（ＲｚＪＩＳ）が当該転写層の厚さより大きいこととしてもよい。また、加飾シートは、厚さが０．５〜１５０μｍの転写層を有し、且つそのエンボスの十点平均粗さ（ＲｚＪＩＳ）は、当該転写層の厚さより大きく、１０〜４００μｍであることとしてもよい。
【００８０】
これらの場合、転写層は、その厚さが、加飾シートに形成されるべきエンボスの十点平均粗さ（ＲｚＪＩＳ）（例えば、１０〜４００μｍ）より小さくなるように形成されることとしてもよい。このように薄い転写層を形成することにより、エンボス形成時に、当該転写層によってエンボスが緩和されることを効果的に抑制できる。このため、形状や深さ等のエンボスの特性を制限することなく、樹脂成形体に所望のエンボスと転写層とを同時に付与することができる。
【００８１】
また、転写層を有する加飾シートのＪＩＳ  Ｋ６２５１（２００４年度版）に準拠して測定される２００℃における１００％モジュラスは０．０２ＭＰａ以上である。この１００％モジュラスが０．０２ＭＰａ以上であることにより、加飾シートは、射出成形時の高温高圧下においても極めて優れたエンボス保持性を発揮するとともに、エンボス及び転写層の優れた転写性を発揮することができる。
【００８２】
加飾シートは、転写層に加えて、又は転写層に代えて、離型層を有することとしてもよい。なお、この場合もまた、エンボスが形成される型層の表面は、当該型層の追加層側の表面であり、型層が追加層と接する場合には、当該型層の当該追加層と接する表面である。より具体的に、例えば、エンボスが形成される型層の表面は、当該型層の離型層側の表面であり、型層が離型層と接する場合には、当該型層の当該離型層と接する表面である。
【００８３】
離型層は、転写層と型層との分離又は樹脂成形体と型層との分離を調節する樹脂層である。すなわち、離型層は、射出成形後に型層と転写層とを分離する際、又は型層と樹脂成形体とを分離する際に、当該樹脂成形体側には転写されず、当該型層側に残る樹脂層である。このため、離型層は、型層のエンボス面側（加飾シートが転写層を有する場合には、型層と転写層との間）に形成される。型層のエンボス面側に形成された離型層には、当該型層のエンボスに対応する深いエンボスが形成される。
【００８４】
離型層を構成する樹脂は、転写層と型層との分離を調節する当該離型層を実現するものであれば特に限られず、任意の１種以上の樹脂を使用することができる。離型層を構成する樹脂としては、例えば、メラミン系樹脂、シリコン系樹脂、フッ素系樹脂、アルキッド系樹脂、フェノール系樹脂及びポリエチレン系ワックスからなる群より選択される１種以上を使用することができる。
【００８５】
離型層の厚さは、転写層と型層との分離を調節する当該離型層を実現する範囲であれば特に限られず、例えば、０．５μｍ〜５０μｍであることが好ましい。離型層の厚さが０．５μｍ〜５０μｍであることにより、十分な離型性を実現することができ、且つ優れたエンボス加工性を実現することができる。
【００８６】
上述のとおり、追加層は、転写層及び／又は離型層を含むものとすることができる。すなわち、追加層は、例えば、転写層を含み、離型層を含まないこととしてもよく、離型層を含み、転写層を含まないこととしてもよく、転写層及び離型層を含むこととしてもよい。また、追加層は、例えば、転写層のみから構成されることとしてもよく、離型層のみから構成されることとしてもよく、転写層及び離型層から構成されることとしてもよい。
【００８７】
ＪＩＳ  Ｋ６２５１（２００４年度版）に準拠して測定される２００℃における１００％モジュラスが０．０２ＭＰａ以上である加飾シートは、例えば、ポリオレフィン系樹脂を主成分として含有する樹脂シート（型層）の一方の表面にエンボスを形成し、当該エンボスが形成された当該樹脂シートにエネルギー線を照射して、当該１００％モジュラスが０．０２ＭＰａ以上となるように当該ポリオレフィン系樹脂を架橋することにより製造される。
【００８８】
１００％モジュラスが０．０２ＭＰａ以上となるような架橋は、例えば、エネルギー線照射により行う場合、当該エネルギー線照射の条件（照射線量等）を調整することにより達成される。なお、本発明の目的を達成するものであれば、架橋反応はエネルギー線照射に限らず、化学架橋等の他の架橋方法によっても構わない。すなわち、例えば、エネルギー線架橋及び／又は化学架橋により、０．０２ＭＰａ以上の１００％モジュラスを達成することとしてもよい。化学架橋を行う場合には、当該化学架橋の反応条件を調整すればよい。
【００８９】
具体的に、加飾シートは、例えば、ポリオレフィン系樹脂を主成分として含有する型層を有する樹脂シートを準備し、当該型層の表面にエンボスが形成されるように当該樹脂シートに当該エンボスを形成するエンボス形成工程と、当該樹脂シートのＪＩＳ  Ｋ６２５１（２００４年度版）に準拠して測定される２００℃における１００％モジュラスが０．０２ＭＰａ以上となるように、当該エンボスが形成された当該型層（少なくとも当該型層の当該表面（エンボス面）に含有される当該ポリオレフィン系樹脂）を架橋する架橋工程と、を含む方法により製造される。
【００９０】
エンボス形成工程においては、その一方の表面にエンボスを形成することができるポリオレフィン系樹脂（より具体的には、例えば、ポリオレフィン系エラストマー、エチレン系樹脂及びポリプロピレン系樹脂からなる群より選択される１種以上）を主成分として含有する樹脂シート（型層）を作製する。すなわち、まず、ポリオレフィン系樹脂を主成分として含有する樹脂組成物を調製し、次いで、当該樹脂組成物を、カレンダー成形、押出成形等の成形方法により、シート状に成形し、樹脂シート（型層）を得る。
【００９１】
エンボス形成工程で準備される型層を有する樹脂シートは、当該型層のみから構成される加飾シートを製造する場合には、当該型層のみから構成される樹脂シートであり、追加層（例えば、転写層及び／又は離型層を含む追加層）を有する加飾シートを製造する場合には、型層と追加層とを有する樹脂シートである。
【００９２】
すなわち、例えば、加飾シートが転写層を有する場合、型層と転写層とを有する樹脂シートを作製する。この場合、例えば、まず、上述のようにして型層を形成し、次いで、型層の一方側の表面（エンボスが形成されるべき表面）に、グラビア印刷、オフセット印刷、スクリーン印刷等の方法や、塗装、ディッピング、リバースコーター等の方法により、転写層を形成する。こうして、型層と、当該型層の一方側の表面に積層された転写層とを有する樹脂シートを得る。なお、転写層が複数の樹脂層（例えば、保護層及び／又は絵柄層）を含む場合には、上述したような方法により、当該複数の樹脂層を順次積層する。また、加飾シートが離型層を有する場合、同様に、型層と離型層とを有する樹脂シートを作製する。また、加飾シートが転写層及び離型層を有する場合、同様に、型層、転写層及び離型層を有する樹脂シートを作製する。
【００９３】
なお、架橋前の樹脂シートは、型層に未架橋部分（架橋可能であるが未だ架橋を形成していない部分）を含むことが好ましい。後述するように、エンボス形成後に樹脂シートに含まれる未架橋部分が架橋反応を起こす（新たな架橋構造を形成する）ことで、加飾シートのエンボス保持性が効果的に向上する。
【００９４】
次に、こうして作製された樹脂シートの一方の表面にエンボスを形成する。樹脂シートにエンボスを形成する方法は、特に限られず、例えば、エンボス版を当該樹脂シートに重ねてプレスする方法や、エンボスロール（例えば、シボロール）を当該樹脂シートに押し当てる方法等のエンボス加工方法とすることができる。エンボスロールを使用する方法は、連続的なエンボス加工が可能である点で好ましい。
【００９５】
具体的に、例えば、熱可塑性樹脂シートを、その軟化点以上、融点未満の温度（例えば、６０〜２１０℃）に加熱し、軟化した当該熱可塑性樹脂シートの一方の表面に、エンボスロールを押圧することにより、当該エンボスロールに形成されているエンボスに対応するエンボスを当該熱可塑性樹脂シートの当該一方の表面に形成する。
【００９６】
なお、加飾シートが転写層を有する場合、当該転写層の表面及び型層の表面にエンボスを形成する。すなわち、転写層の最外表面から型層の当該転写層側の表面にまで至るエンボスを形成する。より具体的に、樹脂シートに対して、エンボス版やエンボスロール等のエンボス型を使用して、その転写層側からエンボスを付与することにより、転写層から少なくとも型層の表面までを一体的に変形させ、意匠性に優れた深いエンボスを形成する。
【００９７】
ここで、エンボスが形成される転写層の表面は、当該転写層の型層側の表面及び型層と反対側の表面である。また、転写層の最外表面は、当該転写層の型層と反対側の表面である。転写層が加飾シートの最外層である場合には、当該転写層の最外表面は、加飾シートの最外表面でもある。また、エンボスが形成される型層の表面は、当該型層の転写層側の表面であり、型層が転写層と接する場合には、当該型層の当該転写層と接する表面である。
【００９８】
また、エンボス形成工程においては、ＪＩＳ  Ｂ０６０１−２００１に準拠して測定される十点平均粗さ（ＲｚＪＩＳ）が１０〜４００μｍであるエンボスを形成することとしてもよい。
【００９９】
そして、架橋工程においては、こうして作製されたエンボス面を有する樹脂シートのＪＩＳ  Ｋ６２５１（２００４年度版）に準拠して測定される２００℃における１００％モジュラスが０．０２ＭＰａ以上となるように、当該樹脂シートを構成する樹脂（少なくとも型層のエンボス面に含有されるポリオレフィン系樹脂）を架橋する。
【０１００】
すなわち、例えば、架橋工程においては、エンボスが形成された型層の表面（エンボス面）に、当該型層の当該表面側（エンボス面側）及び／又は当該型層の当該表面の反対側（エンボス面の反対側）からエネルギー線を照射することにより、当該型層（少なくとも当該型層の当該表面（エンボス面）に含有されるポリオレフィン系樹脂）を、当該型層を有する樹脂シートの１００％モジュラスが０．０２ＭＰａ以上となるように架橋する。
【０１０１】
より具体的に、例えば、型層のみから構成される樹脂シート又は型層及び転写層を有する樹脂シートにエネルギー線を照射することにより、当該型層を構成するポリオレフィン系樹脂の少なくとも一部（少なくとも当該型層のエンボス面を構成するポリオレフィン系樹脂）を架橋することとしてもよい。なお、エネルギー線の照射により、転写層を構成する樹脂の少なくとも一部を架橋することとしてもよい。
【０１０２】
エネルギー線は、樹脂シートの少なくともエンボス面に照射する。具体的には、エネルギー線を照射する方向は、少なくとも型層のエンボス面を構成するポリオレフィン系樹脂を架橋できれば特に限られないが、エネルギー線は樹脂シートに対して、当該樹脂シートのエンボス面側及び／又は当該エンボス面の反対側（裏面側）から照射することが好ましく、当該エンボス面側から照射することがより好ましい。ただし、エネルギー線をエンボス面の反対側から照射することが好ましい場合もある。すなわち、樹脂シートに対するエネルギー線の照射方向は、適宜選択される。
【０１０３】
エネルギー線を照射する条件（エネルギー線の照射量、照射時間等）は、樹脂シートに所望の特性を付与できる範囲であれば特に限られない。エネルギー線として電子線を照射する場合には、例えば、加速電圧を１００ｋＶ以上（例えば、１００〜３００ｋＶ）とし、照射線量を３０ｋＧｙ以上（例えば、３０〜２０００ｋＧｙ）とすることができる。
【０１０４】
この架橋により、樹脂シートのエンボス保持性を効果的に向上させることができる。すなわち、例えば、エネルギー線照射によって、樹脂シートを構成する樹脂（特に、型層を構成するポリオレフィン系樹脂）中の未架橋部分に架橋反応を起こさせ、当該樹脂中の架橋密度を上げ、その結果、当該樹脂シートのエンボス保持性を効果的に向上させることができる。こうして、架橋されたエンボス面を有する樹脂シートを、加飾シートとして得る。この加飾シートは、射出成形時の高温でもゴム弾性を発揮するため、例えば、射出成形中にいったんエンボスが変形しても、当該エンボスは当該射出成形中に復元し、保持される。こうして、優れたエンボス加工性と優れたエンボス保持性とを兼ね備えた加飾シートが製造される。
【０１０５】
次に、本実施形態に係る樹脂成形体の製造方法（以下、「本方法」という。）について、図１〜図１０を参照しつつ説明する。
【０１０６】
図１は、加飾シート１０の一例についての断面図である。図１に示す例において、加飾シート１０は、単一の樹脂層（型層のみ）から構成されるシートである。図１に示すように、加飾シート１０は、エンボス面１１と、当該エンボス面１１と反対側の表面（以下、「裏面１２」という。）と、を有している。
【０１０７】
図２〜図６には、本方法において、図１に示す加飾シート１０を使用して射出成形を行う様子を示す。すなわち、図２は、射出成形金型２０に加飾シート１０を配置する様子を示す断面図である。図３は、内部に加飾シート１０が配置された射出成形金型２０を示す断面図である。図４は、加飾シート１０が配置された射出成形金型２０の内部に溶融した樹脂（以下、「成形樹脂３０」という。）が射出される様子を示す断面図である。図５は、射出成形金型２０から取り出された、加飾シート１０が接着した樹脂成形体４０を示す断面図である。図６は、加飾シート１０が剥離（分離）された後の樹脂成形体４０（本方法により製造された射出成形体）を示す断面図である。
【０１０８】
図１に示す加飾シート１０は、上述したように、ポリオレフィン系樹脂を主成分として含有する型層のみからなる樹脂シートを準備し、当該型層の表面（図１に示す加飾シート１０のエンボス面１１に相当する当該樹脂シートの表面）にエンボスが形成されるように当該樹脂シートに当該エンボスを形成するエンボス形成工程と、当該樹脂シートのＪＩＳ  Ｋ６２５１（２００４年度版）に準拠して測定される２００℃における１００％モジュラスが０．０２ＭＰａ以上となるように、当該エンボスが形成された当該型層（少なくとも当該型層の当該表面（エンボス面１１）に含有される当該ポリオレフィン系樹脂）を架橋する架橋工程とを含む方法により製造される。
【０１０９】
本方法においては、上述した加飾シート１０を使用して、射出成形と同時に、樹脂成形体４０の表面にエンボスを形成する。すなわち、本方法は、加飾シート１０を、そのエンボス面１１がキャビティ２３（図３参照）側を向くよう射出成形金型２０内に配置する配置工程と、当該射出成形金型２０内に溶融した成形樹脂３０を射出する成形工程と、形成された樹脂成形体４０と当該加飾シート１０とを分離する分離工程と、を含む。
【０１１０】
配置工程においては、図２に示すように、加飾シート１０を、射出成形金型２０内において、そのエンボス面１１が溶融した成形樹脂３０（図４参照）の射出される側を向くよう配置する。すなわち、図２に示す例においては、加飾シート１０を、その裏面１２が射出成形金型２０の一部であり雌型である移動型２１の内面２１ａ側を向くように、当該移動型２１に配置する。なお、加飾シート１０を配置する射出成形金型２０の一部は、図２に示す例に限られず、例えば、雄型である固定型２２であってもよい。また、移動型２１は雄型であってもよいし、固定型２２は雌型であってもよい。
【０１１１】
加飾シート１０を射出成形金型２０内に配置するにあたっては、例えば、予め、真空成形、圧空成形等の成形方法により、加飾シート１０を射出成形金型２０に対応する形状（例えば、移動型２１の内面２１ａに対応する形状）に予備成形し、当該予備成形された加飾シート１０を当該射出成形金型２０に沿って配置してもよいが、図２に示す例において、加飾シート１０は、予備成形されていない。
【０１１２】
すなわち、図２において、加飾シート１０は、移動型２１の内面２１ａに対応する形状に予備成形されておらず、平坦なシート状のままである。このため、加飾シート１０は、移動型２１の内面２１ａとの間に隙間が形成されるよう、当該移動型２１の一部に固定されている。このように加飾シート１０の予備成形を行わない場合、樹脂成形体４０の製造を簡便に且つ効率よく行うことができる。
【０１１３】
次いで、図３に示すように、射出成形金型２０を閉じて固定し、当該射出成形金型２０内に、成形樹脂３０が射出される空間（加飾シート１０のエンボス面１１と、固定型２２の内面２２ａとに囲まれた空間）であるキャビティ２３を形成する。すなわち、図３に示す例では、加飾シート１０が固定された移動型２１と、射出成形金型２０の他の一部であり雄型である固定型２２と、を型締めする。この結果、加飾シート１０は、そのエンボス面１１をキャビティ２３に向けて（すなわち、エンボス面１１を固定型２２の内面２２ａに向けて）射出成形金型２０内に固定される。
【０１１４】
そして、成形工程においては、射出成形金型２０内において加飾シート１０のエンボス面１１側に溶融した成形樹脂３０を射出して樹脂成形体４０を成形する。すなわち、図４に示すように、射出成形金型２０のキャビティ２３内に溶融した成形樹脂３０を射出し、その後、冷却し、固化させる。射出成形の条件は、成形樹脂３０の種類等に応じて任意に設定することができ、例えば、一般的な射出成形と同様の条件とすることができる。
【０１１５】
射出成形に使用され、樹脂成形体４０を構成する成形樹脂３０は、射出成形に使用できるものであれば特に限られない。成形樹脂３０としては、例えば、汎用樹脂を使用することができる。汎用樹脂としては、ポリエチレン（ＰＥ）系樹脂、ポリプロピレン（ＰＰ）系樹脂、ポリスチレン（ＰＳ）系樹脂（ＡＳ樹脂、ＡＢＳ樹脂、ＡＥＳ樹脂、ＡＳＡ樹脂、ＡＣＳ樹脂を含む）、アクリル（ＰＭＭＡ）系樹脂、及びこれらのポリマーアロイからなる群より選択される１種以上を使用することができる。
【０１１６】
また、上述の加飾シート１０は、射出成形時の高温においてもエンボス保持性に優れるため、成形樹脂３０として、エンジニアリングプラスチックを使用することもできる。エンジニアリングプラスチックとしては、ポリカーボネート（ＰＣ）系樹脂、ポリアミド（ＰＡ）系樹脂、ポリエチレンテレフタレート（ＰＥＴ）系樹脂、ポリブチレンテレフタレート（ＰＢＴ）系樹脂、変性ポリフェニレンエーテル（ＰＰＥ）系樹脂、及びこれらのポリマーアロイ（例えば、ＰＣ／ＡＢＳ系樹脂、ＰＣ／ＰＥＴ系樹脂、ＰＡ／ＡＢＳ系樹脂）からなる群より選択される１種以上を使用することもできる。
【０１１７】
この射出成形において、加飾シート１０は、図３及び図４に示すように、射出された成形樹脂３０によって高温高圧で引き伸ばされ、移動型２１の内面２１ａに押し付けられる。すなわち、加飾シート１０は、高温高圧下で、移動型２１と成形樹脂３０との間に挟持される。
【０１１８】
その後、分離工程においては、成形樹脂３０の固化により形成された樹脂成形体４０と加飾シート１０とを分離する。すなわち、図５に示すように、加飾シート１０が表面の少なくとも一部に接着した樹脂成形体４０を射出成形金型２０から取り出す。そして、取り出された樹脂成形体４０から加飾シート１０を剥離（分離）し、図６に示すように、加飾シート１０のエンボスに対応するエンボスが形成された表面４１を有する樹脂成形体４０（エンボス加飾射出成形体）を得る。
【０１１９】
図７は、加飾シート１０の他の例についての断面図である。図７に示す例において、加飾シート１０は、ポリオレフィン系樹脂を主成分として含有する型層５０と、当該型層５０の一方の表面（エンボス面）５１側に積層された転写層６０とを有する。さらに、転写層６０は、型層５０のエンボス面５１に積層された保護層６０ａと、当該保護層６０ａ上に積層された絵柄層６０ｂと、当該絵柄層６０ｂ上に積層された接着層６０ｃとを有している。
【０１２０】
図８は、図７に示す加飾シート１０の製造に使用される樹脂シート７０の断面図である。図８に示すように、この樹脂シート７０は、未だエンボスが形成されていないシートであって、図７に示す加飾シート１０と同様に、型層５０と、当該型層５０に積層された転写層６０（保護層６０ａ、絵柄層６０ｂ及び接着層６０ｃを含む）とを有している。
【０１２１】
図９は、図７に示す加飾シート１０を使用した射出成形において、射出成形金型２０から取り出された、当該加飾シート１０が接着した樹脂成形体４０を示す断面図であり、図１０は、当該加飾シート１０の型層が剥離（分離）された後の樹脂成形体４０（本方法により製造された射出成形体）を示す断面図である。
【０１２２】
図７に示す加飾シート１０は、上述したエンボス形成工程及び架橋工程を含む方法により製造される。すなわち、まず、エンボス形成工程において、図８に示す樹脂シート７０を準備し、当該樹脂シート７０の転写層６０の表面６１及び型層５０の表面５１にエンボスを形成する。すなわち、加飾シート１０における転写層６０の最外表面６１から、型層５０の当該転写層６０側の表面５１にまで至るエンボスを形成する（図７参照）。
【０１２３】
また、エンボス形成工程においては、図７に示すように、ＪＩＳ  Ｂ０６０１−２００１に準拠して測定される十点平均粗さ（ＲｚＪＩＳ）が転写層６０の厚さより大きいエンボスを形成することとしてもよい。この場合、転写層６０の厚さは、０．５〜１５０μｍであることとしてもよい。
【０１２４】
また、エンボス形成工程においては、ＪＩＳ  Ｂ０６０１−２００１に準拠して測定される十点平均粗さ（ＲｚＪＩＳ）が１０〜４００μｍであるエンボスを形成することとしてもよい。すなわち、この場合、転写層６０の最外表面６１に、十点平均粗さ（ＲｚＪＩＳ）が１０〜４００μｍであるエンボスを形成する。さらに、転写層６０の最外表面６１及び型層５０の表面５１に、十点平均粗さ（ＲｚＪＩＳ）が１０〜４００μｍであるエンボスを形成することとしてもよい。すなわち、例えば、樹脂シート７０の転写層６０側から、型層５０の表面５１に形成されるエンボスの十点平均粗さ（ＲｚＪＩＳ）が１０〜４００μｍとなるように、当該転写層６０の最外表面６１にエンボスを形成する。この場合、転写層６０の最外表面６１に形成されるエンボスの十点平均粗さ（ＲｚＪＩＳ）も必然的に１０〜４００μｍとなる。
【０１２５】
次に、架橋工程においては、加飾シート１０のＪＩＳ  Ｋ６２５１（２００４年度版）に準拠して測定される２００℃における１００％モジュラスが０．０２ＭＰａ以上となるように、エンボスが形成された型層５０（少なくとも当該型層５０の表面５１に含有されるポリオレフィン系樹脂）を架橋する。具体的に、例えば、エンボスが形成された型層５０の表面５１に、当該表面５１側（加飾シート１０のエンボス面１１側）及び／又は当該表面５１の反対側（加飾シート１０の裏面１２側）からエネルギー線を照射する。このエネルギー線照射により、少なくとも型層５０の表面５１を構成するポリオレフィン系樹脂を架橋する。このとき、エネルギー線の照射により、転写層６０を構成する樹脂の少なくとも一部を架橋することとしてもよい。また、型層５０がポリオレフィン系樹脂に加えて他の樹脂を含有する場合には、さらに当該他の樹脂の少なくとも一部を架橋することとしてもよい。
【０１２６】
こうして、図７に示すように、その転写層６０から型層５０に至る一体的なエンボスが形成され、１００％モジュラスが０．０２ＭＰａ以上である加飾シート１０が得られる。この加飾シート１０は、上述のとおり、まず、エンボスを形成していない型層５０に転写層６０を積層し、次いで、当該型層５０及び転写層６０に一体的にエンボスを形成し、最後に当該エンボスが形成された表面５１に含有されるポリオレフィン系樹脂を架橋する（例えば、エネルギー線の照射により架橋する）ことにより製造される。このため、型層５０に形成されたエンボスに対応する深いエンボスが形成された均一な厚さの転写層６０を実現することができる。
【０１２７】
そして、このような加飾シート１０を使用した本方法においては、上述の図２及び図３に示す例と同様に、配置工程において、加飾シート１０を、射出成形金型２０内において、そのエンボス面１１が溶融した成形樹脂３０の射出される側（図３に示すキャビティ２３側）を向くよう配置する。
【０１２８】
次に、成形工程においては、上述の図４に示す例と同様に、射出成形金型２０内において、型層５０のエンボスが形成された表面５１側（加飾シート１０のエンボス面１１側）に溶融した成形樹脂３０を射出して樹脂成形体４０を成形する。
【０１２９】
そして、分離工程においては、図９及び図１０に示すように、樹脂成形体４０に接着した転写層６０と型層５０とを分離する。すなわち、まず、図９に示すように、加飾シート１０が表面４１ａの少なくとも一部に接着した、固化した成形樹脂３０（図４参照）から構成される樹脂本体４０ａを射出成形金型２０から取り出す。そして、図１０に示すように、樹脂本体４０ａに接着した転写層６０から型層５０を剥離（分離）する。
【０１３０】
この結果、図１０に示すように、型層５０の表面５１のエンボスに対応するエンボスが形成された表面４１を有する樹脂成形体４０（エンボス加飾射出成形体）が得られる。すなわち、この樹脂成形体４０は、加飾シート１０の型層５０のエンボスが転写された表面４１を有する。この樹脂成形体４０の表面４１は、型層５０のエンボス面５１と接していた転写層６０の最内表面６２（図７参照）である。なお、樹脂成形体４０の樹脂本体４０ａの転写層６０側の表面４１ａにも、加飾シート１０のエンボス面１１に対応するエンボスが形成されている。
【０１３１】
なお、本方法は、上述したエンボス形成工程及び架橋工程を含まないこととしてもよいが、当該エンボス形成工程及び架橋工程を含むこととしてもよい。すなわち、この場合、本方法は、エンボス形成工程と、架橋工程と、配置工程と、成形工程と、分離工程とを含むこととなる。
【０１３２】
樹脂成形体４０に形成されたエンボスは、上述の加飾シート１０のエンボスに対応して、深さの大きい三次元的な凹凸を有し、意匠性に優れたものとなる。すなわち、樹脂成形体４０は、例えば、上述した十点平均粗さ（ＲｚＪＩＳ）が１０〜４００μｍであるエンボスが形成された表面４１を有している。
【０１３３】
このように、本実施形態によれば、汎用樹脂からエンジニアリングプラスチックまで広範な成形樹脂３０を使用した射出成形において、樹脂成形体４０の表面４１に、当該成形樹脂３０の特性を生かしたまま、深さの大きい三次元的な凹凸を有するエンボス等、意匠性に優れたエンボスを正確に付与することができる。
【０１３４】
また、この樹脂成形体４０は、金型のみではエンボス（特に深いエンボス）を付与できない部分、例えば、いわゆるアンダーカット面においても、意匠性に優れた深いエンボスを有することができる。すなわち、樹脂成形体４０は、例えば、その表面４１の少なくとも一部が、ＪＩＳ  Ｂ０６０１−２００１に準拠して測定される十点平均粗さ（ＲｚＪＩＳ）が１０〜４００μｍであるエンボスが形成されたアンダーカット面であることとしてもよい。このアンダーカット面は、転写層６０で構成されていることとしてもよい。また、樹脂成形体４０は、例えば、その表面４１の少なくとも一部が、転写層６０で構成されたアンダーカット面であり、当該アンダーカット面には、ＪＩＳ  Ｂ０６０１−２００１に準拠して測定される十点平均粗さ（ＲｚＪＩＳ）が当該転写層６０の厚さより大きいエンボスが形成されていることとしてもよい。また、このアンダーカット面のエンボスは、ＪＩＳ  Ｂ０６０１−２００１に準拠して測定される十点平均粗さ（ＲｚＪＩＳ）が１０〜４００μｍであることとしてもよい。
【０１３５】
また、本発明において特徴的なことの一つは、まず型層５０に転写層６０を積層し、次いで、当該転写層６０の表面６１側から、当該型層５０の表面５１にまで至るエンボスを付与し、その後、当該エンボスが付与された当該表面５１に含有されるポリオレフィン系樹脂を架橋することにより得られた加飾シート１０を使用する点にある。
【０１３６】
すなわち、従来、例えば、まず基材シートの表面にエンボスを形成し、次いで、当該表面に転写層を形成することが考えられたが、この場合には、当該転写層の厚さより大きな深さのエンボスを形成することは困難であった。
【０１３７】
また、従来、例えば、基材シートに転写層を積層し、当該基材シート側（転写層と反対側）からエンボスを付与することが考えられたが、この場合には、当該基材シート越しにエンボスが形成されるため、十分に深いエンボスを形成することは困難であった。
【０１３８】
また、従来、例えば、樹脂シートのエンボス面に他のシートを積層し、当該他のシートを介して樹脂成形体にエンボスを付与することが考えられたが、この場合には、当該他のシートによってエンボスが緩和されてしまうため、当該樹脂成形体の表面に、意匠性に優れた深いエンボスを形成することは困難であった。
【０１３９】
これに対し、本発明に係る加飾シート１０は、上述のとおり、エンボス形成前に型層５０に転写層６０を積層するため、当該転写層を任意の且つ均一な厚さで形成することができ、当該一体的な型層５０及び転写層に対して一度にエンボスを形成するため、当該転写層の厚さより大きな深さの意匠性に優れたエンボスを実現することができる。
【０１４０】
次に、本実施形態に係る具体的な実施例について説明する。
【実施例】
【０１４１】
［実施例１〜１３及び比較例１〜１０に係る加飾シートの製造］
ポリオレフィン系熱可塑性エラストマーとして、４種類のＴＰＯの１種以上を使用した。すなわち、未架橋のＴＰＯ（Ｑ−１００Ｆ、サンアロマー株式会社製）（以下、「ＴＰＯ−Ｉ」という。）、部分的に架橋され未架橋部分を含むＴＰＯ（ミラストマー  ６０３０ＮＨ、三井化学株式会社製）（以下、「ＴＰＯ−ＩＩ」という。）、部分的に架橋され未架橋部分を含むＴＰＯ（ミラストマー  ８０３０ＮＨ、三井化学株式会社製）（以下、「ＴＰＯ−ＩＩＩ」という。）、部分的に架橋され未架橋部分を含むＴＰＯ（ＷＴ４８５、住友化学株式会社製）（以下、「ＴＰＯ−ＩＶ」という。）からなる群より選択される１種以上を使用した。【０１４２】
また、ポリエチレン系樹脂として、直鎖状低密度ポリエチレン（スミカセン  ＦＷ２０１−０、住友化学株式会社製）（以下、「ＬＬＤＰＥ−Ｉ」という。）又は直鎖状低密度ポリエチレン（エボリューＳＰ０５４０、株式会社プライムポリマー製）（以下、「ＬＬＤＰＥ−ＩＩ」という。）を使用した。また、他の熱可塑性樹脂として、ランダムポリプロピレン（ランダムＰＰ）（Ｂ−２４１、株式会社プライムポリマー製）を必要に応じて使用した。また、架橋補助剤として、トリメチロールプロパントリメタクリレート（ＴＭＰＴＭＡ）（アクリルエステルＴＭＰ、三菱レイヨン株式会社製）を必要に応じて使用した。【０１４３】
図１１及び図１２には、加飾シートの製造に使用した原料の組成（各成分の配合比率（重量部））を示す。すなわち、実施例１〜１３及び比較例１〜１０においては、図１１及び図１２に「配合１」〜「配合７」と示すように、７種類の配合にて樹脂組成物を調製した。【０１４４】
次いで、上述のようにして調製された樹脂組成物を、ラボロールによりシート状に成形した。さらに、この樹脂シートの一方の表面にエンボス版を重ね、温度を１７０℃に調整したプレスにて、当該エンボス版を当該樹脂シートに押圧した。その後、エンボス版を樹脂シートから剥離し、エンボス面を有する樹脂シートを得た。【０１４５】
そして、実施例１〜１３及び比較例２、４、５では、このエンボス面を有する樹脂シートに電子線を照射することにより、当該樹脂シートを構成する樹脂を架橋した。すなわち、電子線照射装置（ＣＢ２５０／３０／２０ｍＡ、岩崎電気株式会社製）を用いて、加速電圧２００ｋＶ、図１１及び図１２に示す照射線量（ｋＧｙ）で、樹脂シートに対して、そのエンボス面側から電子線を照射した。一方、比較例１、３、６〜１０では、電子線照射は行わなかった。【０１４６】
こうして、図１１及び図１２に示すような平均厚さ２６０〜３００μｍの加飾シート（型層のみから構成される加飾シート）を得た。そして、表面粗さ計（ＳＥ−３Ａ、小坂研究所製）を用いて、加飾シートのエンボスの十点平均粗さ（ＲｚＪＩＳ）を測定した。なお、十点平均粗さ（ＲｚＪＩＳ）は、ＪＩＳ  Ｂ０６０１−２００１の附属書に記載されており、より具体的には、例えば、デジタルデータによる十点平均粗さ（ＲｚＪＩＳ９４）である。【０１４７】
また、ＪＩＳ  Ｋ６２５１（２００４年度版）（対応する国際規格はＩＳＯ  ３７（１９９４年度版））に準拠した方法にて、加飾シートの引張試験を行い、当該加飾シートの２００℃における１００％モジュラスを測定した。ここで、試験片の形状はダンベル状３号形とし、当該試験片の厚さは加飾シートの平均厚さ（後述）とした。試験片の両端を保持する一対のチャック間の試験開始時の距離は６０ｍｍとし、引張速度は２００ｍｍ／分とした。また、試験は、２００℃のチャンバー内で行ったため、ＪＩＳで規定される標線間距離を確認できなかったことから、一対のチャック間の距離が１２０ｍｍとなった時点を試験片の引張伸びが１００％になった時点と定義した。【０１４８】
なお、上記の加飾シートの平均厚さは次のようにして求めた。まず、加飾シートから縦３ｃｍ×横３ｃｍの大きさの試験片を切り出し、当該試験片の重量（ｇ）を電子天秤にて測定した。次いで、ＪＩＳ  Ｋ７１１２−１９９９に準拠した水中置換法（Ａ法）により、試験片の比重（ｇ／ｃｍ３）を求めた。そして、加飾シートのエンボス面は平面であると仮定して、次の式により、当該加飾シートの平均厚さを測定した；平均厚さ（μｍ）＝試験片の重量（ｇ）／（比重（ｇ／ｃｍ３）×３ｃｍ×３ｃｍ））×１０４。そして、１００％モジュラスは、このようにして求められた加飾シートの平均厚さに基づき計算した。【０１４９】
［比較例１１〜１３に係る加飾シートの製造］
厚さ２５０μｍのアクリル樹脂製シート（サンデュレンＳＤ０１４、株式会社カネカ製）の一方の表面にエンボス版を重ね、温度を１７０℃に調整したプレスにより、エンボス面を有するアクリル樹脂製シートを得た。【０１５０】
さらに、比較例１２、１３においては、電子線照射装置（ＣＢ２５０／３０／２０ｍＡ、岩崎電気株式会社製）を用いて、加速電圧２００ｋＶ、図１２に示す照射線量で、アクリル樹脂製シートに対して、そのエンボス面側から電子線を照射した。【０１５１】
こうして、平均厚さ２５０μｍのアクリル樹脂製シートからなる加飾シートを得た。そして、上述の例と同様に、加飾シートの十点平均粗さ（ＲｚＪＩＳ）及び１００％モジュラスを測定した。【０１５２】
［比較例１４に係る加飾シートの製造］
「配合１」にて樹脂を混練して調製した樹脂組成物を、ラボロールによりシート状に成形し、樹脂シートを得た。次いで、この樹脂シートの一方の表面に、バーコーターを用いて、架橋後の膜厚が約２０μｍとなるように、紫外線架橋性樹脂（レイクイーンＲＱ５００５、三菱レイヨン株式会社製）を塗布し、８０℃のオーブン中で約３分間乾燥した。こうして樹脂シートの表面に積層された紫外線架橋性樹脂の被覆層は、上述の乾燥のみでは未架橋であるが、常温で固体状であり、且つ熱可塑性を有していた。【０１５３】
そして、被覆層の表面にエンボス版を重ね、温度を１７０℃に調整したプレスにより、当該被覆層にエンボスを形成した。さらに、高圧水銀灯を用いて、積層シートに対して、その被覆層側から約７００ｍＪ／ｃｍ２の紫外線を照射し、当該被覆層を構成する樹脂を架橋させた。【０１５４】
こうして、図１２に示すように、樹脂シートと、当該樹脂シートの一方側の表面に積層され、エンボス面を有する紫外線架橋性樹脂からなる被覆層と、の２層からなる平均厚さ３００μｍの加飾シートを得た。そして、上述の例と同様に、加飾シートの十点平均粗さ（ＲｚＪＩＳ）及び１００％モジュラスを測定した。【０１５５】
［実施例１４〜１９及び比較例１５に係る加飾シートの製造］
「配合４」にて樹脂を混練して樹脂組成物を調製し、当該樹脂組成物からカレンダーロールを用いて樹脂シートを得た。次いで、樹脂シートを、温度を１９０℃に調整したシボロールに通し、一方の表面にエンボスが形成された樹脂シートを得た。【０１５６】
さらに、実施例１４〜１９では、電子線照射装置（ＣＢ２５０／３０／２０ｍＡ、岩崎電気株式会社製）を用いて、加速電圧２００ｋＶ、図１３に示す照射線量で、樹脂シートに対し、そのエンボス面側から電子線を照射した。一方、比較例１５では、電子線照射は行わなかった。【０１５７】
こうして、平均厚さ２２０〜２４０μｍの加飾シートを得た。そして、上述の例と同様に、加飾シートの十点平均粗さ（ＲｚＪＩＳ）及び１００％モジュラスを測定した。【０１５８】
［平板状樹脂成形体の製造］
上述のように実施例１〜１９及び比較例１〜１５において製造した加飾シートを使用して、平板状の樹脂成形体を射出成形した。すなわち、まず、射出成形機（ＰＬＡＳＴＡＲ  Ｓｉ−１００ＩＶ、東洋機械金属製）（型締力＝１００ｔ）に設置した平板形状の射出成形金型（１２０ｍｍ×１２０ｍｍ、肉厚＝３ｍｍ、サイドゲート）の固定型内に、加飾シートを、そのエンボス面がキャビティ側に向くよう配置し、次いで、移動型を閉じてキャビティ空間を形成した。【０１５９】
そして、射出成形金型のキャビティ空間に、溶融した成形樹脂を射出し、充填した。成形樹脂としては、図１４に示すように、高密度ポリエチレン（ハイゼックス１３００Ｊ、プライムポリマー株式会社製）（図１４に示す「ＨＤＰＥ」）、ＰＰ樹脂（Ｊ１０８Ｍ、プライムポリマー株式会社製）、ＡＢＳ樹脂（スタイラック１０１、旭化成株式会社製）、ＰＣ／ＡＢＳ混合樹脂（マルチロンＴＮ−７５００Ｆ、帝人化成株式会社製）、ＰＣ／ＰＥＴ樹脂（ハイパーライトＪＰ  ＪＰ５００００、株式会社カネカ製）（図１４に示す「ＰＣ／ＰＥＴ−Ｉ」）又はＰＣ／ＰＥＴ樹脂（ハイパーライトＪＰ  ＪＰ１０１０、株式会社カネカ製）（図１４に示す「ＰＣ／ＰＥＴ−ＩＩ」）を使用した。【０１６０】
すなわち、図１１に示す実施例１〜１３及び図１２に示す比較例１〜１４では、成形樹脂としてＰＣ／ＡＢＳ混合樹脂を使用した。また、実施例１４〜１９及び比較例１５では、図１３に示すように、上記６種類の成形樹脂を使用した。射出成形条件は、図１４に示す。【０１６１】
そして、樹脂成形体の冷却、固化後、可動型を開いて、当該樹脂成形体を射出成形金型から取り出した。その後、樹脂成形体から加飾シートを剥離（分離）した。【０１６２】
［実施例２０〜２３及び比較例１６：ノートパソコン筺体形状樹脂成形体の製造］
「配合４」にて樹脂を混練して樹脂組成物を調製し、当該樹脂組成物からカレンダーロールを用いて樹脂シートを得た。次いで、樹脂シートを、温度を１９０℃に調整したシボロールに通し、一方の表面にエンボスが形成された樹脂シートを得た。【０１６３】
さらに、実施例２０〜２３では、電子線照射装置（ＣＢ２５０／３０／２０ｍＡ、岩崎電気株式会社製）を用いて、加速電圧２００ｋＶ、図１５に示す照射線量で、樹脂シートに対し、そのエンボス面側から電子線を照射した。一方、比較例１６では、電子線照射は行わなかった。【０１６４】
こうして、平均厚さ２２０〜２４０μｍの加飾シートを得た。そして、上述の例と同様に、加飾シートの十点平均粗さ（ＲｚＪＩＳ）及び１００％モジュラスを測定した。【０１６５】
そして、この加飾シートを使用して、ノートパソコン筺体形状の樹脂成形体を射出成形した。すなわち、まず、射出成形機（８５０−ＭＧ−１６０、三菱重工業株式会社製）（型締力＝８５０ｔ）に設置したノートパソコン筺体形状の金型（（幅）２６５ｍｍ×（長さ）３６３ｍｍ×（高さ）８ｍｍ、肉厚＝２ｍｍ、フィルムゲート）の可動型内に、加飾シートを、そのエンボス面がキャビティ側に向くよう固定し、次いで、固定型を閉じてキャビティ空間を形成した。なお、加飾シートは、図２及び図３の例と同様に、予備成形することなく、平坦なシート状のまま射出成形金型内に配置した。【０１６６】
そして、射出成形金型のキャビティ空間に、溶融したＰＣ／ＡＢＳ混合樹脂（マルチロンＴＮ−７５００Ｆ、帝人化成株式会社製）を射出し、充填した。射出成形条件は、シリンダー温度＝２５０℃、ノズル温度＝２６０℃、射出圧力＝９５％、射出速度＝８０ｍｍ／秒、射出時間＝１０秒、金型温度＝６０℃、冷却時間＝３０秒とした。【０１６７】
樹脂成形体の冷却、固化後、可動型を開いて、当該樹脂成形体を射出成形金型から取り出した。その後、樹脂成形体から加飾シートを剥離（分離）した。【０１６８】
［実施例１〜２３及び比較例１〜１６の評価］
上述の実施例１〜２３及び比較例１〜１６で製造された樹脂成形体の表面の状態を目視で観察し、加飾シートの離型性及びエンボスの転写性を評価した。ここで、加飾シートの「離型性」は、射出成形後における、樹脂成形体からの加飾シートの剥離（分離）のしやすさを示す指標として評価した。また、「エンボス転写性」は、加飾シートのエンボス面から樹脂成形体の表面へのエンボスの転写の正確さを示す指標として評価した。【０１６９】
［実施例１〜２３及び比較例１〜１６の評価結果］
図１１、図１２、図１３及び図１５には、加飾シートの製造における樹脂の配合（重量部）及び電子線照射条件（加速電圧（ｋＶ）及び照射線量（ｋＧｙ）、得られた加飾シートの平均厚み（μｍ）、十点平均粗さ（ＲｚＪＩＳ）（μｍ）及び１００％モジュラス（ＭＰａ）、さらに射出成形における「離型性」及び「エンボス転写性」を評価した結果を示す。【０１７０】
なお、図１２、図１３及び図１５の比較例に係る「１００％モジュラス」欄に示す「ＮＡ」は、引張試験において１００％伸長前に加飾シートが破断して１００％モジュラスを測定できなかったことを示す。また、各表の「離型性」欄において、「○」印は、離型性が良好であった（加飾シートを樹脂成形体からきれいに剥離（分離）できた）ことを示し、「×」印は、離型性が不良であった（加飾シートの一部が樹脂成形体に強固に接着しているため剥離（分離）しにくかった）ことを示し、「××」印は、離型が不可であった（加飾シートを樹脂成形体から剥離（分離）できなかった）ことを示す。また、各図の「エンボス転写性」欄において、「○」印は、転写性が良好であった（加飾シートのエンボスが樹脂成形体に正確に転写された）ことを示し、「×」印は、転写性が不良であった（加飾シートのエンボスが樹脂成形体に正確に転写されず、例えば、エンボスの消失、エンボスが形成された表面の荒れ又は艶むらが生じた）ことを示す。また、図１２及び図１３の比較例に係る「エンボス転写性」欄に示す「−」は、加飾シートを樹脂成形体から剥離（分離）できなかったために、転写性を評価できなかったことを示す。【０１７１】
図１６Ａ〜図１６Ｃには、平板状の樹脂成形体の表面におけるエンボス転写性を観察した結果を示す。図１６Ａは実施例３で製造された樹脂成形体の表面、図１６Ｂは比較例２で製造された樹脂成形体の表面、図１６Ｃは比較例７で製造された樹脂成形体の表面を撮影して得られた写真をそれぞれ示す。なお、図１６Ａ〜図１６Ｃにおいて矢印で示す「ゲート」は、射出成形において溶融樹脂が射出された射出成形金型のゲートに対応する位置を示す。すなわち、射出成形においては、図１６Ａ〜図１６Ｃに示す「ゲート」の位置から溶融樹脂が扇状に射出され、金型内に充填された。【０１７２】
図１１に示すように、実施例１〜１３における射出成形では、離型性及びエンボス転写性が良好であり、意匠性に優れたエンボスが正確に転写された樹脂成形体を得ることができた。これに対し、図１２に示すように、比較例１〜１０及び比較例１４における射出成形では、エンボスの転写性が不良であり、エンボスが正確に転写されていない樹脂成形体しか得られなかった。比較例１１〜１３における射出成形では、加飾シートを樹脂成形体から剥離（分離）させることさえできなかった。【０１７３】
また、図１３に示すように、実施例１４〜１９における射出成形では、６種類の成形樹脂のいずれを使用した場合においても、離型性及びエンボス転写性が良好であり、意匠性に優れたエンボスが正確に転写された樹脂成形体を得ることができた。これに対し、比較例１５における射出成形では、６種類の成形樹脂のいずれを使用した場合においても、エンボスの転写性が不良であり、エンボスが正確に転写されていない樹脂成形体しか得られなかった。【０１７４】
また、図１６Ａに示すように、実施例３で製造された樹脂成形体の表面では、ゲートの極近傍を除いて、深いエンボスが鮮明に転写されており、エンボス転写性は良好であった。これに対し、図１６Ｂに示すように、比較例２で製造された樹脂成形体の表面では、ゲートから離れた部分ではエンボスが転写されているが、エンボス表面が荒れており、転写性は不良であった。また、図１６Ｃに示すように、比較例７で製造された樹脂成形体の表面では、ゲートから離れた部分においてもエンボスは転写されておらず、転写性は不良であった。なお、ノートパソコン筺体形状樹脂成形体においても、同様の基準により、エンボス転写性を評価した。【０１７５】
また、図１５に示すように、ノートパソコン筺体の射出成形についても、実施例２０〜２３における射出成形では、離型性及びエンボス転写性が良好であり、意匠性に優れたエンボスが正確に転写された樹脂成形体を得ることができた。これに対し、比較例１６における射出成形では、エンボスの転写性が不良であり、エンボスが正確に転写されていない樹脂成形体しか得られなかった。【０１７６】
このように、実施例１〜２３に係る射出成形においては、加飾シートのエンボスが樹脂成形体に正確に転写され、その結果、深さの大きい三次元的な凹凸を有する意匠性に優れたエンボスが形成された樹脂成形体が得られた。【０１７７】
そして、これら実施例１〜２３に係る加飾シートは、いずれも、そのＪＩＳ  Ｋ６２５１（２００４年度版）に準拠して測定される２００℃における１００％モジュラスが０．０２ＭＰａ以上であった。これに対し、比較例１〜１６に係る加飾シートは、いずれも、その１００％モジュラスが０．０２ＭＰａ未満であった。【０１７８】
したがって、加飾シートは、特に、その１００％モジュラスが０．０２ＭＰａ以上であることにより、射出成形時の高温高圧においても優れたエンボス保持性を示し、その結果、意匠性に優れたエンボスが形成された樹脂成形体の効率的な製造を実現できたと考えられた。【０１７９】
［実施例２４〜３７及び比較例１７〜１９に係る加飾シートの製造］
図１７には、加飾シートの製造に使用した原料の組成（各成分の配合比率（重量部））を示す。すなわち、実施例２４〜３７及び比較例１７〜１９においては、図１７に「配合５」、「配合６」、「配合８」、「配合９」及び「配合１０」と示すように、５種類の配合にて樹脂組成物を調製し、当該樹脂組成物を、ラボロールによりシート状に成形し、樹脂シート（型層）を得た。なお、図１７に示す「ホモＰＰ」としては、ホモポリプロピレン（Ｅ１１１Ｇ、株式会社プライムポリマー製）を使用した。また、実施例３７においては、図１７に示す「ＬＬＤＰＥ−ＩＩＩ」として、シラン架橋性ＬＬＤＰＥ（リンクロンＸＬＥ８１５Ｎ、三菱化学株式会社）を使用し、架橋補助剤として、錫系触媒である架橋触媒（Ｍａｒｋ  ＢＴ−１、株式会社アデカ）を使用した。【０１８０】
次に、実施例２４〜３３、３６、３７及び比較例１７においては、グラビア印刷機を用いて、型層の上に、保護層、絵柄層及び接着層を順に塗工することにより、当該３つの層から構成される転写層が形成された樹脂シートを得た。一方、実施例３４及び比較例１８においては、同様に、型層の上に、保護層及び接着層を順に塗工することにより、当該２つの層から構成される転写層が形成された樹脂シートを得た。また、実施例３５及び比較例１９においては、同様に、型層の上に、絵柄層及び接着層を順に塗工することにより、当該２つの層から構成される転写層が形成された樹脂シートを得た。図１７には、転写層の厚さ（「合計Ａ」）及び当該転写層を構成する各層の厚さを示す。なお、転写層の厚さは、デジタルマイクロスコープ（ＶＨＸ−５００Ｆ、株式会社キーエンス製）を使用して、樹脂シートの断面を顕微鏡下で１００〜１０００倍に拡大して観察することにより決定した。【０１８１】
保護層を構成する材料としては、ウレタン系樹脂コート剤（レザロイドＬＵ３５５ＳＰ、大日精化工業株式会社製）を使用した。絵柄層を構成する材料としては、ウレタン樹脂／塩酢ビ樹脂（塩化ビニルと酢酸ビニルとの共重合体）系グラビアインキ（Ｖ４５１ＨＰ  墨、東洋インキ株式会社製）を使用した。接着層を構成する材料としては、塩酢ビ／アクリル系樹脂接着ワニス（ＶＣＨＰ６９４  接着ワニス、東洋インキ株式会社製）を使用した。【０１８２】
さらに、樹脂シートの転写層の表面（型層と反対側の表面、転写層の最外表面、樹脂シートの最外表面）にエンボス版を重ね、温度を１７０℃に調整したプレスにて、当該エンボス版を当該樹脂シートに押圧した。その後、エンボス版を樹脂シートから剥離し、エンボス面を有する樹脂シートを得た（図７参照）。【０１８３】
そして、実施例２４〜３６においては、電子線照射装置（ＣＢ２５０／３０／２０ｍＡ、岩崎電気株式会社製）を用いて、加速電圧２００ｋＶ、図１７に示す照射線量（ｋＧｙ）で、樹脂シートに対して、電子線を照射した。このとき、実施例２４〜３５においては、樹脂シートに対して、そのエンボス面側（転写層側）から電子線を照射した。これに対し、実施例３６においては、樹脂シート対して、そのエンボス面と反対側（型層側）から電子線を照射した。一方、実施例３７、比較例１７〜１９では、電子線照射は行わなかった。実施例３７においては、上述のようにして作製したエンボス面を有する樹脂シートを、８０℃の温水に６時間浸漬することにより、型層の化学架橋（シラン架橋）反応を実施した。【０１８４】
こうして、平均厚さ２５０〜３６０μｍの加飾シートを得た。そして、上述の例と同様に、加飾シートの十点平均粗さ（ＲｚＪＩＳ）及び１００％モジュラスを測定した。【０１８５】
［平板状樹脂成形体の製造］
上述のように実施例２４〜３７及び比較例１７〜１９において製造した加飾シートを使用して、平板状の樹脂成形体を射出成形した。すなわち、まず、射出成形機（ＰＬＡＳＴＡＲ  Ｓｉ−１００ＩＶ、東洋機械金属製）（型締力＝１００ｔ）に設置した平板形状の射出成形金型（１２０ｍｍ×１２０ｍｍ、肉厚＝３ｍｍ、サイドゲート）の固定型内に、加飾シートを、そのエンボス面（転写層）が溶融樹脂の射出される側に向くよう配置し、移動型を閉じた。次に、図１４に示す条件で、ＰＣ／ＡＢＳ混合樹脂（マルチロンＴＮ−７５００Ｆ）を用いて、射出成形を行った。樹脂成形体の冷却、固化後、可動型を開いて、当該樹脂成形体を射出成形金型から取り出した。その後、樹脂成形体から加飾シートの型層のみを剥離（分離）した。こうして、エンボス面を有する転写層で表面の一部が被覆された平板状樹脂成形体を得た。【０１８６】
［実施例３８〜４１及び比較例２０に係る加飾シートの製造］
実施例３８〜４１及び比較例２０においては、図１８に示すように、「配合９」にて樹脂組成物を調製し、カレンダーロールを用いて当該樹脂組成物から樹脂シート（型層）を得た。【０１８７】
次に、グラビアロールを用いて、型層の上に、保護層、絵柄層及び接着層を順に塗工することにより、当該３つの層から構成される転写層が形成された樹脂シートを得た。図１８には、転写層の厚さ（「合計Ａ」）及び当該転写層を構成する各層の厚さを示す。【０１８８】
さらに、樹脂シートを、温度を２００℃に調整したシボロールに通すことにより、転写層側にエンボス面を有する樹脂シートを得た。【０１８９】
そして、実施例３８〜４１においては、電子線照射装置（ＣＢ２５０／３０／２０ｍＡ、岩崎電気株式会社製）を用いて、加速電圧２００ｋＶ、図１８に示す照射線量（ｋＧｙ）で、樹脂シートに対して、そのエンボス面側（転写層側）から電子線を照射した。一方、比較例２０では、電子線照射は行わなかった。【０１９０】
こうして、平均厚さ３３０〜３５０μｍの加飾シートを得た。そして、上述の例と同様に、加飾シートの十点平均粗さ（ＲｚＪＩＳ）及び１００％モジュラスを測定した。【０１９１】
［ノートパソコン筺体形状樹脂成形体の製造］
上述のように実施例３８〜４１及び比較例２０において製造した加飾シートを使用して、上述の実施例２０〜２３及び比較例１６の場合と同一の射出成形条件にて、ＰＣ／ＡＢＳ混合樹脂（マルチロンＴＮ−７５００Ｆ、帝人化成株式会社製）の射出成形を行った。【０１９２】
樹脂成形体の冷却、固化後、可動型を開いて、当該樹脂成形体を射出成形金型から取り出した。その後、樹脂成形体から加飾シートの型層のみを剥離（分離）した。こうして、エンボス面を有する転写層で表面の一部が被覆されたノートパソコン筺体形状樹脂成形体を得た。【０１９３】
［実施例２４〜４１及び比較例１７〜２０の評価］
上述の実施例２４〜４１及び比較例１７〜２０で製造された樹脂成形体の表面の状態を目視で観察し、加飾シートの離型性、エンボスの転写性及び転写層の転写性を評価した。ここで、「転写層転写性」は、加飾シートから樹脂成形体の表面への転写層の転写の正確さを示す指標として評価した。【０１９４】
［実施例２４〜４１及び比較例１７〜２０の評価結果］
図１７及び図１８には、加飾シートの製造における樹脂の配合（重量部）及び電子線照射条件（加速電圧（ｋＶ）及び照射線量（ｋＧｙ）、得られた加飾シートの平均厚さ（μｍ）、転写層厚さ（μｍ）、型層の平均厚さ（μｍ）、十点平均粗さ（ＲｚＪＩＳ）（μｍ）及び１００％モジュラス（ＭＰａ）、さらに射出成形における「離型性」、「エンボス転写性」及び「転写層転写性」を評価した結果を示す。【０１９５】
ここで、型層の平均厚さは、加飾シートの平均厚さから追加層の厚さを減じることにより算出した。すなわち、図１７及び図１８に示す型層の平均厚さ（μｍ）は、加飾シートの平均厚さ（図１７及び図１８に示す「加飾樹脂シートの平均厚さＢ（μｍ）」）から、追加層である転写層の厚さ（図１７及び図１８に示す「転写層厚さ（μｍ）」の「合計Ａ」）を減じることにより（すなわち、「Ｂ−Ａ」として）算出された。そして、図１７及び図１８に示すように、実施例２４〜４１及び比較例１７〜２０において、追加層の厚さ（ここでは、転写層の厚さ）は、エンボスの十点平均粗さ（ＲｚＪＩＳ）より小さく、また、型層の平均厚さより小さかった。【０１９６】
なお、図１７及び図１８において比較例１７〜２０の「１００％モジュラス」欄に示す「ＮＡ」は、引張試験において１００％伸長前に加飾シートが破断して１００％モジュラスを測定できなかったことを示す。また、図１７及び図１８の「離型性」欄において、「○」印は、射出成形後における樹脂成形体からの加飾シートの型層の離型性が良好であった（加飾シートの型層を樹脂成形体からきれいに剥離（分離）できた）ことを示し、「×」印は、離型性が不良であった（加飾シートの型層の一部が樹脂成形体に強固に接着しているため剥離（分離）しにくかった）ことを示す。また、図１７及び図１８の「エンボス転写性」欄において、「○」印は、エンボス転写性が良好であった（加飾シートのエンボスが樹脂成形体に正確に転写された）ことを示し、「×」印は、転写性が不良であった（加飾シートのエンボスが樹脂成形体に正確に転写されず、例えば、エンボスの消失、エンボスが形成された表面の荒れ又は艶むらが生じた）ことを示す。さらに図１７及び図１８の「転写層転写性」欄において、「○」印は、転写層転写性が良好であった（加飾シートの転写層が樹脂成形体に正確に転写された）ことを示し、「×」印は、転写性が不良であった（加飾シートの転写層が樹脂成形体に正確に転写されなかった）ことを示す。【０１９７】
図１９Ａ、図１９Ｂには、平板状の樹脂成形体の表面における転写層の転写性を観察した結果を示す。図１９Ａは実施例２９で製造された樹脂成形体の表面、図１９Ｂは比較例１７で製造された樹脂成形体の表面を撮影して得られた写真をそれぞれ示す。なお、図１９Ａ及び図１９Ｂにおいて矢印で示す「ゲート」は、上述の図１６Ａ〜図１６Ｃと同様、射出成形において溶融樹脂が射出された射出成形金型のゲートに対応する位置を示す。また、転写層（絵柄層）は黒色インクで着色されており、樹脂成形体には白色の成形樹脂を使用したため、図１９Ａ及び図１９Ｂにおいて、黒色の部分は転写層が転写された部分を示し、白色の部分は転写層が転写されていない部分を示す。【０１９８】
図１７及び図１８に示すように、実施例２４〜４１における射出成形では、離型性、エンボス転写性及び転写層転写性が良好であり、意匠性に優れたエンボス及び転写層が正確に転写された樹脂成形体を得ることができた。ここで、これら実施例２４〜４１においては、追加層である転写層の厚さがエンボスの十点平均粗さ（ＲｚＪＩＳ）より小さかった（換言すれば、加飾シートのエンボスの十点平均粗さ（ＲｚＪＩＳ）が追加層である転写層の厚さより大きかった）ことによって、樹脂成形体に形成されたエンボスの意匠性は極めて優れたものとなった。このような効果は、樹脂シートのエンボス面に対して、エネルギー線（ここでは電子線）を当該エンボス面側から照射して得られた加飾シートを使用した場合（実施例２４〜３５、３８〜４１）のみならず、当該エンボス面の反対側から照射して得られた加飾シートを使用した場合（実施例３６）や、エネルギー線照射することなく化学架橋により得られた加飾シートを使用した場合（実施例３７）でも得られた。これに対し、比較例１７〜２０における射出成形では、エンボス転写性及び転写層転写性が不良であり、エンボス及び転写層が正確に転写されていない樹脂成形体しか得られなかった。【０１９９】
また、図１９Ａに示すように、実施例２９で製造された樹脂成形体の表面では、ゲートの極近傍を除いて、表面が黒色となっており、転写層の転写性は良好であった。これに対し、図１９Ｂに示すように、比較例１７で製造された樹脂成形体の表面では、ゲートから離れた部分においても転写層が転写されていない部分（白色の部分）があり、転写層の転写性は不良であった。なお、ノートパソコン筺体形状樹脂成形体においても、同様の基準により、エンボス転写性を評価した。
【符号の説明】
【０２００】
１０  加飾樹脂シート、１１  エンボス面、１２  裏面、２０  射出成形金型、２１  移動型、２１ａ  内面、２２  固定型、２２ａ  内面、２３  キャビティ、３０  成形樹脂、４０  樹脂成形体、４０ａ  樹脂本体、４１  樹脂成形体のエンボスが形成された表面、４１ａ  樹脂本体の表面、５０  型層、５１  型層の表面、６０  転写層、６０ａ  保護層、６０ｂ  絵柄層、６０ｃ  接着層、６１  転写層の表面、６２  転写層の型層側の表面、７０  樹脂シート。
【図１】
2012046531.tif 000003
【図２】
2012046531.tif 000004
【図３】
2012046531.tif 000005
【図４】
2012046531.tif 000006
【図５】
2012046531.tif 000007
【図６】
2012046531.tif 000008
【図７】
2012046531.tif 000009
【図８】
2012046531.tif 000010
【図９】
2012046531.tif 000011
【図１０】
2012046531.tif 000012
【図１１】
2012046531.tif 000013
【図１２】
2012046531.tif 000014
【図１３】
2012046531.tif 000015
【図１４】
2012046531.tif 000016
【図１５】
2012046531.tif 000017
【図１６Ａ】
2012046531.tif 000018
【図１６Ｂ】
2012046531.tif 000019
【図１６Ｃ】
2012046531.tif 000020
【図１７】
2012046531.tif 000021
【図１８】
2012046531.tif 000022
【図１９Ａ】
2012046531.tif 000023
【図１９Ｂ】
2012046531.tif 000024
【手続補正書】
【提出日】平成24年12月25日(2012.12.25)
【手続補正１】
【補正対象書類名】特許請求の範囲
【補正対象項目名】全文
【補正方法】変更
【補正の内容】
【特許請求の範囲】
【請求項１】
ポリオレフィン系樹脂を主成分として含有する型層を有する樹脂シートを作製し、前記型層の表面にエンボスが形成されるように前記樹脂シートに前記エンボスを形成することにより、前記エンボスが形成された前記型層を有する加飾樹脂シートを製造するエンボス形成工程と、
ＪＩＳ  Ｋ６２５１（２００４年度版）においてダンベル状３号形の試験片の両端を保持する一対のチャック間の試験開始時の距離を６０ｍｍとし前記一対のチャック間の距離が１２０ｍｍとなった時点を前記試験片の引張伸びが１００％となった時点と定義する方法により引張速度２００ｍｍ／分にて測定される前記加飾樹脂シートの２００℃における１００％モジュラスが０．０２ＭＰａ以上となるように、前記エンボスが形成された前記型層を架橋する架橋工程と、
前記架橋工程で得られた前記加飾樹脂シートを、射出成形金型内において、前記型層の前記表面が溶融樹脂の射出される側を向くよう配置する配置工程と、
前記射出成形金型内において前記型層の前記表面側に溶融樹脂を射出して樹脂成形体を成形する成形工程と、
前記樹脂成形体と前記型層とを分離する分離工程と、
を含む
ことを特徴とする樹脂成形体の製造方法。
【請求項２】
前記架橋工程において、前記エンボスが形成された前記型層に、前記型層の前記表面側及び／又は前記型層の前記表面の反対側からエネルギー線を照射することにより、前記加飾樹脂シートの前記１００％モジュラスが０．０２ＭＰａ以上となるように前記型層を架橋する
ことを特徴とする請求項１に記載された樹脂成形体の製造方法。
【請求項３】
前記エンボス形成工程において、作製される前記樹脂シートは、前記型層の前記表面側に積層された転写層をさらに有し、前記転写層の表面及び前記型層の前記表面にエンボスが形成されるように前記樹脂シートにエンボスを形成し、
前記分離工程において、前記樹脂成形体に接着した前記転写層と、前記型層とを分離する
ことを特徴とする請求項１又は２に記載された樹脂成形体の製造方法。
【請求項４】
前記エンボス形成工程において、ＪＩＳ  Ｂ０６０１−２００１に準拠して測定される十点平均粗さ（ＲｚＪＩＳ）が前記転写層の厚さより大きい前記エンボスを形成する
ことを特徴とする請求項３に記載された樹脂成形体の製造方法。
【請求項５】
前記転写層の厚さは、０．５〜１５０μｍである
ことを特徴とする請求項３又は４に記載された樹脂成形体の製造方法。
【請求項６】
前記転写層は、保護層及び／又は絵柄層を含む
ことを特徴とする請求項３乃至５のいずれかに記載された樹脂成形体の製造方法。
【請求項７】
前記エンボス形成工程において、作製される前記樹脂シートは、前記型層のみから構成され、前記型層の前記表面に前記エンボスを形成する
ことを特徴とする請求項１又は２に記載された樹脂成形体の製造方法。
【請求項８】
前記エンボス形成工程において、ＪＩＳ  Ｂ０６０１−２００１に準拠して測定される十点平均粗さ（ＲｚＪＩＳ）が１０〜４００μｍである前記エンボスを形成する
ことを特徴とする請求項１乃至７のいずれかに記載された樹脂成形体の製造方法。
【請求項９】
エンボスが形成された表面を有しポリオレフィン系樹脂を主成分として含有する型層を有し、
ＪＩＳ  Ｋ６２５１（２００４年度版）においてダンベル状３号形の試験片の両端を保持する一対のチャック間の試験開始時の距離を６０ｍｍとし前記一対のチャック間の距離が１２０ｍｍとなった時点を前記試験片の引張伸びが１００％となった時点と定義する方法により引張速度２００ｍｍ／分にて測定される２００℃における１００％モジュラスが０．０２ＭＰａ以上である
ことを特徴とする加飾樹脂シート。
【請求項１０】
前記型層は、エネルギー線照射により架橋されている
ことを特徴とする請求項９に記載された加飾樹脂シート。
【請求項１１】
前記型層の前記表面側に積層された転写層をさらに有し、
前記転写層の表面にも前記型層の前記エンボスに対応するエンボスが形成されている
ことを特徴とする請求項９又は１０に記載された加飾樹脂シート。
【請求項１２】
前記エンボスは、ＪＩＳ  Ｂ０６０１−２００１に準拠して測定される十点平均粗さ（ＲｚＪＩＳ）が前記転写層の厚さより大きい
ことを特徴とする請求項１１に記載された加飾樹脂シート。
【請求項１３】
前記転写層の厚さは、０．５〜１５０μｍである
ことを特徴とする請求項１１又は１２に記載された加飾樹脂シート。
【請求項１４】
前記転写層は、保護層及び／又は絵柄層を含む
ことを特徴とする請求項１１乃至１３のいずれかに記載された加飾樹脂シート。
【請求項１５】
前記型層のみから構成される
ことを特徴とする請求項９又は１０に記載された加飾樹脂シート。
【請求項１６】
ＪＩＳ  Ｂ０６０１−２００１に準拠して測定される前記エンボスの十点平均粗さ（ＲｚＪＩＳ）が１０〜４００μｍである
ことを特徴とする請求項９乃至１５のいずれかに記載された加飾樹脂シート。
【請求項１７】
請求項９乃至１６のいずれかに記載の加飾樹脂シートを、射出成形金型内において、前記型層の前記表面が溶融樹脂の射出される側を向くよう配置する配置工程と、
前記射出成形金型内において前記型層の前記表面側に溶融樹脂を射出して樹脂成形体を成形する成形工程と、
前記樹脂成形体と前記型層とを分離する分離工程と、
を含む
ことを特徴とする樹脂成形体の製造方法。
【国際調査報告】
2012046531.tif 000025
2012046531.tif 000026
2012046531.tif 000027
2012046531.tif 000028